(57)【要約】【課題】本発明の課題は、高感度で、且つ保存安定性に優れたフォトマスクブランクスを提供することにあり、また、該フォトマスクブランクスを用いて作製された解像度、及び画像エッジ部の直線性の高いフォトマスクを提供することにある。【解決手段】透明基材上に、増感色素、重合開始剤、エチレン性不飽和基を有する化合物、バインダーポリマー、遮光材料を含む感光性組成物層を有するフォトマスクブランクスであって、前記増感色素が一般式（Ｓ１）〜（Ｓ５）で表される特定の化合物群より選ばれる少なくとも１種である。2010085633.tif 000057【選択図】なし【特許請求の範囲】
【請求項１】
基板上に、増感色素、重合開始剤、エチレン性不飽和基を有する化合物、バインダーポリマー、遮光材料を含む感光性組成物層を有するフォトマスクブランクスであって、前記増感色素が一般式（Ｓ１）〜一般式（Ｓ５）で表される化合物群より選ばれる少なくとも１種であるフォトマスクブランクス：
【化１】
2010085633.tif 000048
（上記一般式（Ｓ１）中、Ｙ１は、硫黄原子、酸素原子、ジアルキルメチレン基、エチレン基、又はアミノ基を表し、Ａ１は、ベンゼン環又はナフタレン環を表す。Ｒ１及びＲ２は、各々独立に、アルキル基、アリール基又はアラルキル基を表す。Ｒａは、アリール基又はヘテロ環基を表す。Ｌ１は、メチン鎖、プロパメチン鎖、ペンタメチン鎖、又はヘプタメチン鎖を表す。該プロパメチン鎖、ペンタメチン鎖、及びヘプタメチン鎖は、各々のメチン鎖上の置換基が互いに結合して環状構造を形成していても良い。上記一般式（Ｓ１）で表される化合物の分子内又は分子外には、電荷を中和する対アニオンを有する。）；
【化２】
2010085633.tif 000049
（上記一般式（Ｓ２）中、Ｙ１、Ｒ１、Ｒａ、及びＬ１は、上記一般式（Ｓ１）におけると同義である。Ｗ１は、硫黄原子又は酸素原子を表す。上記一般式（Ｓ２）で表される化合物の分子内又は分子外に、電荷を中和する対アニオンを有する。）；
【化３】
2010085633.tif 000050
（上記一般式（Ｓ３）中、Ｒ２、Ｒａ、Ｌ１は、上記一般式（Ｓ１）におけると同義である。ｎ１は、０又は１を表す。上記一般式（Ｓ３）で表される化合物の分子内又は分子外に、電荷を中和する対アニオンを有する。）；
【化４】
2010085633.tif 000051
（上記一般式（Ｓ４）中、Ｒａ、Ｌ１、及びＡ１は、上記一般式（Ｓ１）におけると同義である。上記一般式（Ｓ４）で表される化合物の分子内又は分子外に、電荷を中和する対アニオンを有する。）；
【化５】
2010085633.tif 000052
（上記一般式（Ｓ５）中、Ｙ１、Ｒａ、Ｌ１、及びＡ１は、上記一般式（Ｓ１）におけると同義である。上記一般式（Ｓ５）で表される化合物の分子内又は分子外に、電荷を中和する対アニオンを有する。）。
【請求項２】
前記増感色素が、下記一般式（Ｓ６）で表される化合物である請求項１に記載のフォトマスクブランクス：
【化６】
2010085633.tif 000053
（上記一般式（Ｓ６）中、Ｙ１、Ｒ１、Ｒ２、及びＡ１は、上記一般式（Ｓ１）におけると同義である。Ｌ２は、メチン鎖、プロパメチン鎖、ペンタメチン鎖、又はヘプタメチン鎖を表す。該プロパメチン鎖、ペンタメチン鎖、及びヘプタメチン鎖は、各メチン鎖上の置換基が互いに結合して環状構造を形成していても良い。Ｘ−は、電荷を中和する対アニオンを表わすが、一般式（Ｓ６）の化合物本体が分子内で塩を形成し、中和されている場合はＸ−は無くても良い。）。
【請求項３】
前記増感色素が、下記一般式（Ｓ７）で表される化合物である請求項１に記載のフォトマスクブランクス：
【化７】
2010085633.tif 000054
（上記一般式（Ｓ７）中、Ｙ１、Ｒ１、Ｒ２、及びＡ１は、上記一般式（Ｓ１）におけると同義であり、分子内に複数存在するＹ１、Ｒ１、Ｒ２、及びＡ１は互いに同じでも異なっていてもよい。Ｌ２、Ｘ−は、上記一般式（Ｓ６）におけると同義である。）。
【請求項４】
前記増感色素が、下記一般式（Ｓ８）で表される化合物である請求項１記載のフォトマスクブランクス：
【化８】
2010085633.tif 000055
（上記一般式（Ｓ８）中、Ｙ１、Ｒ１、Ｒ２、及びＡ１は、上記一般式（Ｓ１）におけると同義である。Ｌ２は、上記一般式（Ｓ６）におけると同義である。Ｂ１は、以下に示す２価の連結基からなる群より選択される環状構造を形成する連結基を表す。ここで、Ｒ３は、アルキル基、アリール基又はアラルキル基を表す）。
【化９】
2010085633.tif 000056
【請求項５】
前記感光性組成物層上に、２５℃における酸素透過係数が５０ｍＬ／ｍ２・ｄａｙ・ａｔｍ〜５００ｍＬ／ｍ２・ｄａｙ・ａｔｍである酸素遮断層を有する請求項１〜請求項４のいずれか１項に記載のフォトマスクブランクス。
【請求項６】
前記基板が、０．１ｍｍ〜２０ｍｍの厚みのガラスまたは石英である請求項１〜請求項５のいずれか１項に記載のフォトマスクブランクス。
【請求項７】
前記重合開始剤が、ヘキサアリールビイミダゾール化合物、メタロセン化合物、トリアジン化合物、オキシムエステル化合物、及び有機硼素酸塩よりなる群より選ばれる少なくとも１種である請求項１〜請求項６のいずれか１項に記載のフォトマスクブランクス。
【請求項８】
請求項１〜請求項７のいずれか１項に記載のフォトマスクブランクスを画像露光した後に現像することにより形成される遮光層を有するフォトマスク。
【請求項９】
前記画像露光が３５０ｎｍ〜４５０ｎｍの波長の光により行われる請求項８に記載のフォトマスク。
【請求項１０】
ラインアンドスペース（Ｌ／Ｓ）の線幅が、０．１μｍ以上２０μｍ以下である請求項８又は請求項９に記載のフォトマスク。
【発明の詳細な説明】
【技術分野】
【０００１】
本発明はフォトマスクブランクス及びフォトマスクに関し、より詳細には、ＰＤＰ、ＦＥＤ、ＬＣＤ等のフラットパネルディスプレイ、ＣＲＴ用シャドーマスク、印刷配線版、半導体等の分野におけるフォトリソグラフィー工程において用いることのできるフォトマスクを作製しうるフォトマスクブランクスに関する。
【背景技術】
【０００２】
フラットパネルディスプレイ、ＣＲＴ用シャドーマスク、印刷配線版、半導体等の分野におけるフォトリソ工程において用いられるフォトマスクとしては、金属クロム層（Ｃｒ層）を設けたＣｒマスク、ハロゲン化銀乳剤層を設けたＥｍマスク（エマルションマスク）が知られている（例えば、非特許文献１参照）。
【０００３】
Ｃｒマスクは、石英やガラス等の透明基材上にクロム層をスパッタリング法により形成後、この上にエッチングレジストを塗布などにより設け、Ｈｅ−Ｃｄレーザー（４４２ｎｍ）などによる露光、アルカリ水溶液などでの現像によるエッチングレジストのパターニング、クロムのエッチング、及びエッチングレジストの剥離を行って作製される。Ｃｒマスクは、ピンホール等の欠陥修正可能で、高解像度、高耐久性（耐傷性）、高洗浄性にも優れるというメリットを有する。その一方、Ｃｒマスクは、作製工程が煩雑なため高価であり、また、製造プロセスにおいてクロムエッチングが行われることに起因する廃液処理等の環境面の問題も有している。
【０００４】
Ｅｍマスクは、ハロゲン化銀乳剤層（感光性組成物層）を石英やガラス等の透明基材上に設け、ＹＡＧレーザーなどにより露光、現像、定着処理で作製されるものである。Ｅｍマスクの作製に用いられるハロゲン化銀乳剤は、光に対する感度が高いため、露光エネルギーが小さくてもよく（〜０．１ｍＪ／ｃｍ２）、また、環境にも優しく、安価なフォトマスクブランクスである。この反面、Ｅｍマスクは、感光性材料としてハロゲン化銀を用いるため、解像度が余り高くなく（３μｍ程度）、極微細なパターンを作製するには不向きであり、また感光性組成物層がゼラチン膜であるため耐久性に乏しい。また、Ｅｍマスクは、欠陥修正が実質的に困難であるという欠点を有している。
【０００５】
また、他のタイプのフォトマスクとして、黒色顔料等の黒色材料を含有し、かつ近紫外光ないし可視光で画像形成が可能な感光性組成物層を有するフォトマスクブランクスを用いて作製されるものが知られている（例えば、特許文献１、２参照）。該フォトマスクブランクスが有する感光性組成物層は、フォトマスク作製時に照射される近紫外ないし可視領域における吸光度が小さいため高感度であり、一方、フォトマスク使用時に照射される紫外領域の光の吸収特性が良好なため、感光性組成物層を露光・現像することにより、解像度に優れたフォトマスクを得ることができる。また、このフォトマスクは、金属膜を必要とせず、レリーフ画像であるため欠陥修正を簡便に行うことができ、感度や解像度等のバランスがよく、安価で環境への負荷も小さいという特徴も有する。
【０００６】
ところで、フォトマスクの作製に黒色材料を感光性組成物層に含有するフォトマスクブランクスを用いる場合、露光により画像形成を行う際に黒色材料が露光光を吸収してしまう為、基材付近の硬化が行なわれにくいという問題があった。さらに、通常、光ラジカル重合系は高感度であるが、空気中の酸素による重合阻害により大きく低感度化するため、感光性組成物層の上に酸素遮断性の層を設ける手段が取られている。しかし、酸素遮断性を高くしすぎると、保存時暗重合反応によるカブリが発生しやすくなり長期保存適性が劣化する。また高濃度に黒色材料を含有した系においては露光光が感光性組成物層表面付近までしか到達しないため、酸素遮断性が高すぎると、感光性組成物層表面部のみ硬化が進みそれより深い領域はほとんど硬化しなくなるため現像時感光性組成物層の深い部分がえぐり取られ庇形状になり解像度、画像エッジ部の直線性が劣化するという問題があることがわかった。
【０００７】
また、レーザーによる走査露光に供されるフォトマスクブランクスが有する課題としては、レーザー光照射部と未照射部において、形成される画像のオン−オフをいかに拡大できるかという課題、つまり高感度と保存安定性の両立という課題がある。
フォトマスクブランクスの高感度化に関しては、通常、光ラジカル重合系は高感度であるが、空気中の酸素による重合阻害により大きく低感度化するため、感光性組成物層の上に酸素遮断性の層を設ける手段が取られている。しかし、酸素遮断性を高くしすぎると、保存時暗重合反応によるカブリが発生しやすくなり長期保存適性が劣化する。また高濃度に黒色材料を含有した系においては露光光が感光性組成物層表面付近までしか到達しないため、酸素遮断性が高すぎると、感光性組成物層表面部のみ硬化が進みそれより深い領域はほとんど硬化しなくなるため現像時感光性組成物層の深い部分がえぐり取られ庇形状になり解像度、画像エッジ部の直線性が劣化するという問題があることがわかった。
また、特許文献３には、光重合型ネガ型平版印刷版原版の分野で酸素遮断層の酸素透過性を制御してセーフライト適性などの取り扱い性等を向上させることが記載されている。
【０００８】
レーザーに関しては、近年、例えばＩｎ−Ｇａ−Ｎ系の材料を用い、３５０ｎｍから４５０ｎｍ域で連続発振可能な半導体レーザーが実用段階となっている。このような短波光源を用いた走査露光システムは、半導体レーザーが、構造上、安価に製造できるため、充分な出力を有しながらも、経済的なシステムを構築できるといった長所を有する。さらに、短波光源を用いた走査露光システムは、従来のＦＤ−ＹＡＧレーザー（５３２ｎｍ）やＡｒレーザー（４８８ｎｍ）を使用するシステムに比較して、より明るいセーフライト下での作業が可能な、短波長領域に感光性を有する感光材料が使用できる。
【０００９】
光硬化性組成物に各種のレーザーの波長領域対応した感光性を持たせる為に、該波長領域に吸収領域を持つ増感色素が用いられる。
例えば、特許文献４では、ポジ型及びネガ型の双方の方式において、可視光線や近赤外線等の長波長領域の光に対して高い感度を示す、光重合性平版印刷版等の画像形成材料に使用可能な感光性組成物としてシアニン色素が開示されている。
【００１０】
しかしながら、高感度と保存安定性を両立し、且つ、解像度及び画像エッジ部の直線性を満足する感光性組成物層を有するフォトマスクブランクスは未だ提供されておらず、従来にはない新たな技術が求められているのが現状である。
【特許文献１】特開２００５−２８３９１４号公報
【特許文献２】特開２００１−３４３７３４号公報
【非特許文献１】教育文科会編、「フォトファブリケーション」、６７〜８０ページ（１９９２年６月、日本フォトファブリケーション協会）
【特許文献３】特開２００４−１１７６６９号公報
【特許文献４】特開２００３−１５６８４０号公報
【発明の開示】
【発明が解決しようとする課題】
【００１１】
本発明は、前記従来技術における問題点に鑑みてなされたものであり、以下の目的を達成することを課題とする。
即ち、本発明は、高感度で、且つ保存安定性に優れたフォトマスクブランクスを提供することを目的とするものであり、また、該フォトマスクブランクスを用いて作製された解像度、及び画像エッジ部の直線性の高いフォトマスクを提供することを目的とするものである。
【課題を解決するための手段】
【００１２】
本発明の上記課題は、下記の手段によって解決された。
＜１＞  基板上に、増感色素、重合開始剤、エチレン性不飽和基を有する化合物、バインダーポリマー、遮光材料を含む感光性組成物層を有するフォトマスクブランクスであって、前記増感色素が一般式（Ｓ１）〜一般式（Ｓ５）で表される化合物群より選ばれる少なくとも１種であるフォトマスクブランクス：
【００１３】
【化１】
2010085633.tif 000002
【００１４】
（上記一般式（Ｓ１）中、Ｙ１は、硫黄原子、酸素原子、ジアルキルメチレン基、エチレン基、又はアミノ基を表し、Ａ１は、ベンゼン環又はナフタレン環を表す。Ｒ１及びＲ２は、各々独立に、アルキル基、アリール基又はアラルキル基を表す。Ｒａは、アリール基又はヘテロ環基を表す。Ｌ１は、メチン鎖、プロパメチン鎖、ペンタメチン鎖、又はヘプタメチン鎖を表す。前記プロパメチン鎖、ペンタメチン鎖、及びヘプタメチン鎖は、各々のメチン鎖上の置換基が互いに結合して環状構造を形成していても良い。上記一般式（Ｓ１）で表される化合物の分子内又は分子外には、電荷を中和する対アニオンを有する。）；
【００１５】
【化２】
2010085633.tif 000003
【００１６】
（上記一般式（Ｓ２）中、Ｙ１、Ｒ１、Ｒａ、及びＬ１は、上記一般式（Ｓ１）におけると同義である。Ｗ１は、硫黄原子又は酸素原子を表す。上記一般式（Ｓ２）で表される化合物の分子内又は分子外に、電荷を中和する対アニオンを有する。）；
【００１７】
【化３】
2010085633.tif 000004
【００１８】
（上記一般式（Ｓ３）中、Ｒ２、Ｒａ、Ｌ１は、上記一般式（Ｓ１）におけると同義である。ｎ１は、０又は１を表す。上記一般式（Ｓ３）で表される化合物の分子内又は分子外に、電荷を中和する対アニオンを有する。）；
【００１９】
【化４】
2010085633.tif 000005
【００２０】
（上記一般式（Ｓ４）中、Ｒａ、Ｌ１、及びＡ１は、上記一般式（Ｓ１）におけると同義である。上記一般式（Ｓ４）で表される化合物の分子内又は分子外に、電荷を中和する対アニオンを有する。）；
【００２１】
【化５】
2010085633.tif 000006
【００２２】
（上記一般式（Ｓ５）中、Ｙ１、Ｒａ、Ｌ１、及びＡ１は、上記一般式（Ｓ１）におけると同義である。上記一般式（Ｓ５）で表される化合物の分子内又は分子外に、電荷を中和する対アニオンを有する。）。
＜２＞  前記増感色素が、下記一般式（Ｓ６）で表される化合物である＜１＞に記載のフォトマスクブランクス：
【００２３】
【化６】
2010085633.tif 000007
【００２４】
（上記一般式（Ｓ６）中、Ｙ１、Ｒ１、Ｒ２、及びＡ１は、上記一般式（Ｓ１）におけると同義である。Ｌ２は、メチン鎖、プロパメチン鎖、ペンタメチン鎖、又はヘプタメチン鎖を表す。但し、プロパメチン鎖、ペンタメチン鎖、及びヘプタメチン鎖は、各メチン鎖上の置換基が互いに結合して環状構造を形成していても良い。Ｘ−は、電荷を中和する対アニオンを表わすが、一般式（Ｓ６）の化合物本体が分子内で塩を形成し、中和されている場合はＸ−は無くても良い。）。
＜３＞  前記増感色素が、下記一般式（Ｓ７）で表される化合物である＜１＞に記載のフォトマスクブランクス：
【００２５】
【化７】
2010085633.tif 000008
【００２６】
（上記一般式（Ｓ７）中、Ｙ１、Ｒ１、Ｒ２、及びＡ１は、上記一般式（Ｓ１）におけると同義であり、分子内に複数存在するＹ１、Ｒ１、Ｒ２、及びＡ１は互いに同じでも異なっていてもよい。Ｌ。Ｌ２、Ｘ−は、上記一般式（Ｓ６）におけると同義である。）。
＜４＞  前記増感色素が、下記一般式（Ｓ８）で表される化合物である＜１＞記載のフォトマスクブランクス：
【００２７】
【化８】
2010085633.tif 000009
【００２８】
（上記一般式（Ｓ８）中、Ｙ１、Ｒ１、Ｒ２、及びＡ１は、上記一般式（Ｓ１）におけると同義である。Ｌ２は、上記一般式（Ｓ６）におけると同義である。Ｂ１は、以下に示す２価の連結基からなる群より選択される環状構造を形成する連結基を表す。ここで、Ｒ３は、アルキル基、アリール基又はアラルキル基を表す）。
【００２９】
【化９】
2010085633.tif 000010
【００３０】
＜５＞  前記感光性組成物層上に、２５℃における酸素透過係数が５０ｍＬ／ｍ２・ｄａｙ・ａｔｍ〜５００ｍＬ／ｍ２・ｄａｙ・ａｔｍである酸素遮断層を有する＜１＞〜＜４＞のいずれかに記載のフォトマスクブランクス。
＜６＞  前記基板が、０．１ｍｍ〜２０ｍｍの厚みのガラスまたは石英である＜１＞〜＜５＞のいずれかに記載のフォトマスクブランクス。
＜７＞  前記重合開始剤が、ヘキサアリールビイミダゾール化合物、メタロセン化合物、トリアジン化合物、オキシムエステル化合物、及び有機硼素酸塩よりなる群より選ばれる少なくとも１種である＜１＞〜＜６＞のいずれかに記載のフォトマスクブランクス。
＜８＞  ＜１＞〜＜７＞のいずれかに記載のフォトマスクブランクスを画像露光した後に現像することにより形成される遮光層を有するフォトマスク。
＜９＞  前記画像露光が３５０ｎｍ〜４５０ｎｍの波長の光により行われる＜８＞に記載のフォトマスク。
＜１０＞  ラインアンドスペース（Ｌ／Ｓ）の線幅が、０．１μｍ以上２０μｍ以下である＜８＞又は＜９＞に記載のフォトマスク。
【発明の効果】
【００３１】
本発明によれば、高感度で、且つ、保存安定性に優れたフォトマスクブランクスが提供される。更に、該フォトマスクブランクスを用いて作製された解像度、且つ、画像エッジ部の直線性の高いフォトマスクを提供することができる。
【００３２】
本発明のフォトマスクブランクスが発揮する高感度及び優れた保存安定性は、感光性組成物層が特定増感色素を必須成分として含有することに依拠するものである。その作用機構は明らかではないが、以下のように推測される。
まず、特定増感色素が高感度化に寄与する要因としては、特定増感色素は、高強度の発光（ケイ光及び／又はリン光）スペクトルを示すことから、一つの可能性として、特定増感色素は励起状態の寿命が比較的長いため、重合開始剤との反応の効率化に作用していることが推測される。その他の可能性としては、特定増感色素の分子構造が、増感反応初期過程（電子移動等）の効率化や、さらに、重合開始剤分解にいたる後に引き続き進行する反応の効率化に寄与している可能性もある。
【００３３】
次に、特定増感色素が保存安定性の向上に寄与する要因としては、特定増感色素は、自然経時条件下における色素凝集、会合等が少ないことから、増感効率の低下が抑制されるものであることが影響しているものと推測される。増感色素は、光開始反応において重要な役割を果たしており、感光性組成物中での凝集又は会合は、露光によるラジカル発生量の減少（感度減少）、即ち保存安定性の減少に大きく影響することから、色素凝集、会合等が少ない特定増感色素は、感光性組成物層、即ちフォトマスクブランクスの保存安定性の向上に大きく寄与しているものと考えられる。
【発明を実施するための最良の形態】
【００３４】
以下、本発明のフォトマスクブランクス、及び該フォトマスクブランクスを用いて作製されたフォトマスクについて説明する。
【００３５】
（フォトマスクブランクス）
本発明のフォトマスクブランクスは、基板上に、少なくとも、増感色素、重合開始剤、エチレン性不飽和基を有する化合物、バインダーポリマー、及び遮光材料を含有する感光性組成物層を有することを特徴とする。また、目的に応じて、該感光性組成物層上には、更に、酸素遮断性層等の他の層を有することもできる。
【００３６】
以下、本発明のフォトマスクブランクスにおける各構成要素について説明する。
【００３７】
（感光性組成物層）
本発明における感光性組成物層は、少なくとも、増感色素、重合開始剤、エチレン性不飽和基を有する化合物、バインダーポリマー、及び遮光材料を含有する。本発明における感光性組成物層は、紫外光ないし可視光で画像形成が可能な層である。即ち、本発明における感光性組成物層は、近紫外光ないし可視光による像様の露光後、現像液を用いて現像処理することにより、画像形成が可能な層である。
【００３８】
感光性組成物層は、環境問題上アルカリ現像型が好ましく、露光部分が硬化してアルカリ現像液に不溶化するネガ型の層、露光部分がアルカリ現像液に可溶性であるポジ型の層のいずれでもよい。
【００３９】
ネガ型の感光性組成物層の場合であれば、少なくとも、前記遮光材料として黒色材料を含有し、且つ近紫外光ないし可視光の露光により重合して硬化する感光性組成物から形成される層が好ましい。該感光性組成物としては、例えば、少なくとも、黒色材料、アルカリ可溶性の高分子バインダー、エチレン性不飽和基を有する化合物、及び、光重合開始系を含有する光重合性組成物が挙げられる。
以下、感光性組成物層について、上記光重合性組成物を用いて形成する例により説明をするが、本発明における感光性組成物層は、これに限定されるものではない。
【００４０】
＜バインダーポリマー＞
本発明の感光性組成物層に用いられるバインダーポリマーは、特に限定されることは無いが、アルカリ水溶液への溶解性と現像性の観点から酸基を有する有機重合体が好ましく、特にカルボン酸基を含有する有機重合体がさらに好ましい。
バインダーポリマーの骨格としては、アクリル樹脂、ポリビニルアセタール樹脂、ポリビニルアルコール樹脂、ポリウレタン樹脂、ポリアミド樹脂、エポキシ樹脂、メタクリル樹脂、スチレン系樹脂、及びポリエステル樹脂から選ばれる高分子が好ましい。中でも、アクリル樹脂、メタクリル樹脂、スチレン系樹脂等のビニル共重合体、又はポリウレタン樹脂がより好ましい。
バインダーポリマーとしては、アクリル樹脂、メタクリル樹脂、ウレタン樹脂が、特に好ましく用いられる。
【００４１】
本発明で使用するバインダーポリマーの好適な一例は、（ａ）カルボン酸基を含有する繰り返し単位及び（ｂ）ラジカル架橋性を付与する繰り返し単位を有する共重合体である。（ａ）カルボン酸基を含有する繰り返し単位（以下、繰り返し単位（ａ）とも云う）の具体例としては以下の（ａ−１）から（ａ−１２）に示す構造が挙げられるが、本発明はこれらに限定されるものではない。
【００４２】
【化１０】
2010085633.tif 000011
【００４３】
繰り返し単位（ａ）の含有量は、総繰り返し単位数を１００とした場合、そのうちの５〜５０、好ましくは５〜２５、より好ましくは５〜１５である。
（ｂ）ラジカル架橋性を付与する繰り返し単位（以下、繰り返し単位（ｂ）とも云う）の具体例としては以下の（ｂ−１）から（ｂ−１１）に示す構造が挙げられるが、本発明はこれらに限定されるものではない。
【００４４】
【化１１】
2010085633.tif 000012
【００４５】
繰り返し単位（ｂ）の含有量は、総繰り返し単位数を１００とした場合、そのうちの５〜９０、好ましくは２０〜８５、より好ましくは４０〜８０である。
【００４６】
本発明におけるバインダーポリマーは、更に、下記式（１）で表される繰り返し単位（以下、繰り返し単位（１）とも云う）を有しても良い。
【００４７】
【化１２】
2010085633.tif 000013
【００４８】
式（１）中、Ｘは酸素原子、硫黄原子または−ＮＨ−基を表し、Ｙは水素原子、炭素数１から１２のアルキル基、炭素数５から１２の脂環式アルキル基、炭素数６から２０の芳香環を有する基を表す。Ｚは酸素原子、硫黄原子または−ＮＨ−基を表し、Ｒ１Ｂは炭素数
１から１８のアルキル基、炭素数５から２０の脂環構造を有するアルキル基または炭素数６から２０の芳香環を有する基を表す。
【００４９】
繰り返し単位（１）の具体例としては、以下の（１−１）〜（１−９）に示す構造が挙げられるが、本発明はこれらに限定されるものではない。
【００５０】
【化１３】
2010085633.tif 000014
【００５１】
繰り返し単位（１）の含有量は、総繰り返し単位数を１００とした場合、そのうちの１〜４０、好ましくは３〜２５、より好ましくは、５〜１５である。
【００５２】
繰り返し単位（ａ）、（ｂ）、（１）の好適な組み合わせの具体例としては、下記表１に示す（ＰＰ−１）〜（ＰＰ−１０）があげられるが、本発明はこれに限定されるもので
はない。
【００５３】
【表１】
2010085633.tif 000015
【００５４】
本発明におけるバインダーポリマーとして用いるウレタン樹脂は架橋性基を有することが好ましい。ここで架橋性基とは、フォトマスクブランクスを露光した際に感光性組成物層中でラジカルを発生しバインダーポリマーを架橋させる基のことである。このような機能の基であれば特に限定されないが、例えば、付加重合反応し得る官能基としてエチレン性不飽和結合基、アミノ基、エポキシ基等が挙げられる。また光照射によりラジカルになり得る官能基であってもよく、そのような架橋性基としては、例えば、チオール基、ハロゲン基、オニウム塩構造等が挙げられる。なかでも、エチレン性不飽和結合基が好ましく、下記一般式（１Ａ）〜（３Ａ）で表される官能基が特に好ましい。
【００５５】
【化１４】
2010085633.tif 000016
【００５６】
一般式（１Ａ）において、Ｒｌ〜Ｒ３はそれぞれ独立に、水素原子または１価の有機基を表す。Ｒ１としては、好ましくは、水素原子または置換基を有してもよいアルキル基などが挙げられ、なかでも、水素原子、メチル基がラジカル反応性の高いことから好ましい。Ｒ２、Ｒ３としては、それぞれ独立に、水素原子、ハロゲン原子、アミノ基、カルボキシル基、アルコキシカルボニル基、スルホ基、ニトロ基、シアノ基、置換基を有してもよいアルキル基、置換基を有してもよいアリール基、置換基を有してもよいアルコキシ基、置換基を有してもよいアリールオキシ基、置換基を有してもよいアルキルアミノ基、置換基を有してもよいアリールアミノ基、置換基を有してもよいアルキルスルホニル基、置換基を有してもよいアリールスルホニル基などが挙げられ、なかでも、水素原子、カルボキシル基、アルコキシカルボニル基、置換基を有してもよいアルキル基、置換基を有してもよいアリール基がラジカル反応性の高いことから好ましい。
【００５７】
Ｘは、酸素原子、硫黄原子、または−Ｎ（Ｒ１２）−を表し、Ｒ１２は、水素原子または１価の有機基を表す。Ｒ１２の１価の有機基としては、置換基を有してもよいアルキル基などが挙げられる。なかでも、Ｒ１２としては水素原子、メチル基、エチル基、イソプロピル基がラジカル反応性が高いことから好ましい。
【００５８】
導入し得る置換基としては、アルキル基、アルケニル基、アルキニル基、アリール基、アルコキシ基、アリーロキシ基、ハロゲン原子、アミノ基、アルキルアミノ基、アリールアミノ基、カルボキシル基、アルコキシカルボニル基、スルホ基、ニトロ基、シアノ基、アミド基、アルキルスルホニル基、アリールスルホニル基などが挙げられる。
【００５９】
【化１５】
2010085633.tif 000017
【００６０】
一般式（２Ａ）において、Ｒ４〜Ｒ８は、それぞれ独立に水素原子または１価の有機基を表す。Ｒ４〜Ｒ８としては、好ましくは、水素原子、ハロゲン原子、アミノ基、ジアルキルアミノ基、カルボキシル基、アルコキシカルボニル基、スルホ基、ニトロ基、シアノ基、置換基を有してもよいアルキル基、置換基を有してもよいアリール基、置換基を有してもよいアルコキシ基、置換基を有してもよいアリールオキシ基、置換基を有してもよいアルキルアミノ基、置換基を有してもよいアリールアミノ基、置換基を有してもよいアルキルスルホニル基、置換基を有してもよいアリールスルホニル基などが挙げられ、なかでも、水素原子、カルボキシル基、アルコキシカルボニル基、置換基を有してもよいアルキル基、置換基を有してもよいアリール基が好ましい。
【００６１】
導入し得る置換基としては、一般式（１Ａ）と同様のものが例示される。また、Ｙは、酸素原子、硫黄原子、または−Ｎ（Ｒ１２）−を表す。Ｒ１２は、一般式（１Ａ）のＲ１２と同義であり、好ましい例も同様である。
【００６２】
【化１６】
2010085633.tif 000018
【００６３】
一般式（３Ａ）において、Ｒ９〜Ｒ１１は、それぞれ独立に水素原子または１価の有機基を表す。Ｒ９としては、好ましくは、水素原子または置換基を有してもよいアルキル基などが挙げられ、なかでも、水素原子、メチル基がラジカル反応性の高いことから好ましい。Ｒ１０、Ｒ１１としては、それぞれ独立に、水素原子、ハロゲン原子、アミノ基、ジアルキルアミノ基、カルボキシル基、アルコキシカルボニル基、スルホ基、ニトロ基、シアノ基、置換基を有してもよいアルキル基、置換基を有してもよいアリール基、置換基を有してもよいアルコキシ基、置換基を有してもよいアリールオキシ基、置換基を有してもよいアルキルアミノ基、置換基を有してもよいアリールアミノ基、置換基を有してもよいアルキルスルホニル基、置換基を有してもよいアリールスルホニル基などが挙げられ、なかでも、水素原子、カルボキシル基、アルコキシカルボニル基、置換基を有してもよいアルキル基、置換基を有してもよいアリール基がラジカル反応性の高いことから好ましい。
【００６４】
導入し得る置換基としては、一般式（１Ａ）と同様のものが例示される。また、Ｚは、酸素原子、硫黄原子、−Ｎ（Ｒ１２）−、または置換基を有してもよいフェニレン基を表す。Ｒ１２は、一般式（１Ａ）のＲ１２と同義であり、好ましい例も同様である。
【００６５】
感光性組成物層の現像性を維持するためには、使用されるバインダーポリマーは適当な分子量を有することが好ましく、質量平均分子量は５０００〜３０００００であるのが好ましい。より好ましい範囲は、２００００〜１５００００である。
【００６６】
バインダーポリマーは、感光性組成物層中に任意な量で含有させることができるが、９０質量％を超える場合には形成される画像強度等の点で好ましい結果を与えない場合があるので、好ましくは１０質量％〜９０質量％、より好ましくは３０質量％〜８０質量％である。
【００６７】
＜エチレン性不飽和基を有する化合物＞
本発明に用いられるエチレン性不飽和基を有する化合物とは、エチレン性不飽和結合を少なくとも一つ有する化合物であり、光重合性組成物が活性光線の照射を受けた時、光重合開始剤の作用により付加重合し、架橋反応し、硬化に寄与する。
【００６８】
エチレン性不飽和基を有する化合物は、例えば、末端にエチレン性不飽和結合を少なくとも１個、好ましくは２個以上、より好ましくは２個〜６個有する化合物の中から任意に選択することができる。モノマー、プレポリマー、すなわち２量体、３量体及びオリゴマー、又はそれらの混合物ならびにそれらの共重合体などの化学的形態をもつものである。
【００６９】
エチレン性不飽和基を有する化合物の例としては、不飽和カルボン酸（例えば、アクリル酸、メタクリル酸、イタコン酸、クロトン酸、イソクロトン酸、マレイン酸など）と多価アルコール化合物とのエステル、不飽和カルボン酸と多価アミン化合物とのアミド等が挙げられる。
【００７０】
多価アルコール化合物と不飽和カルボン酸とのエステルのモノマーの具体例としては、アクリル酸エステルとして、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エ−テル、トリメチロールエタントリアクリレート、ヘキサンジオールジアクリレート、１，４−シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールペンタアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ポリエステルアクリレートオリゴマー等がある。
【００７１】
メタクリル酸エステルとしては、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、１，３−ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ジペンタエリスリトールペンタメタアクリレート、ソルビトールトリメタクリレート、ソルビトールテトラメタクリレート、ビス［ｐ−（３−メタクリルオキシ−２−ヒドロキシプロポキシ）フェニル］ジメチルメタン、ビス−［ｐ−（メタクリルオキシエトキシ）フェニル］ジメチルメタン等がある。
【００７２】
イタコン酸エステルとしては、エチレングリコールジイタコネート、プロピレングリコールジイタコネート、１，５−ブタンジオールジイタコネート、１，４−ブタンジオールジイタコネート、テトラメチレングリコールジイタコネート、ペンタエリスリトールジイタコネート、ソルビトールテトライタコネート等がある。クロトン酸エステルとしては、エチレングリコールジクロトネート、テトラメチレングリコールジクロトネート、ペンタエリスリトールジクロトネート、ソルビトールテトラジクロトネート等がある。イソクロトン酸エステルとしては、エチレングリコールジイソクロトネート、ペンタエリスリトールジイソクロトネート、ソルビトールテトライソクロトネート等がある。
【００７３】
マレイン酸エステルとしては、エチレングリコールジマレート、トリエチレングリコールジマレート、ペンタエリスリトールジマレート、ソルビトールテトラマレート等がある。
さらに、前述のエステルモノマーの混合物も挙げることができる。
【００７４】
また、多価アミン化合物と不飽和カルボン酸とのアミドのモノマーの具体例としては、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレシビスアクリルアミド、キシリレンビスメタクリルアミド等がある。
【００７５】
その他の例としては、特公昭４８−４１７０８号公報中に記載されている１分子中に２個以上のイソシアネート基を有するポリイソシアネート化合物に、下記の一般式（ｍ）で示される水酸基を含有するビニルモノマーを付加せしめた１分子中に２個以上の重合性ビニル基を含有するビニルウレタン化合物等が挙げられる。
【００７６】
【化１７】
2010085633.tif 000019
【００７７】
式（ｍ）中、Ｒ及びＲ’は、それぞれ独立にＨあるいはＣＨ３を示す。
【００７８】
また、特開昭５１−３７１９３号、特公平２−３２２９３号の各公報に記載されているようなウレタンアクリレート類、特開昭４８−６４１８３号、特公昭４９−４３１９１号、特公昭５２−３０４９０号各公報に記載されているようなポリエステルアクリレート類、エポキシ樹脂と（メタ）アクリル酸を反応させたエポキシアクリレート類等の多官能のアクリレートやメタクリレートを挙げることができる。更に、日本接着協会誌、Ｖｏ１．２０，Ｎｏ．７，３００〜３０８ぺ−ジ（１９８４年）に光硬化性モノマー及びオリゴマーとして紹介されているものも使用することができる。
【００７９】
なお、これらエチレン性不飽和基を有する化合物の含有量は、感光性組成物層の全質量に対し、５質量％〜８０質量％が好ましく、より好ましくは３０質量％〜７０質量％の範囲である。
【００８０】
＜増感色素＞
本発明に用いられる増感色素は、一般式（Ｓ１）〜一般式（Ｓ５）で表される化合物群より選ばれる少なくとも１種である。
【００８１】
【化１８】
2010085633.tif 000020
【００８２】
上記一般式（Ｓ１）中、Ｙ１は、硫黄原子、酸素原子、ジアルキルメチレン基、エチレン基、又はアミノ基を表し、Ａ１は、ベンゼン環又はナフタレン環を表す。Ｒ１及びＲ２は、各々独立に、アルキル基、アリール基又はアラルキル基を表す。Ｒａは、アリール基又はヘテロ環基を表す。Ｌ１は、メチン鎖、プロパメチン鎖、ペンタメチン鎖、又はヘプタメチン鎖を表す。前記プロパメチン鎖、ペンタメチン鎖、及びヘプタメチン鎖は、各々のメチン鎖上の置換基が互いに結合して環状構造を形成していても良い。上記一般式（Ｓ１）で表される化合物の分子内又は分子外には、電荷を中和する対アニオンを有する。
【００８３】
【化１９】
2010085633.tif 000021
【００８４】
上記一般式（Ｓ２）中、Ｙ１、Ｒ１、Ｒａ、及びＬ１は、上記一般式（Ｓ１）におけると同義である。Ｗ１は、硫黄原子又は酸素原子を表す。上記一般式（Ｓ２）で表される化合物の分子内又は分子外に、電荷を中和する対アニオンを有する。
【００８５】
【化２０】
2010085633.tif 000022
【００８６】
上記一般式（Ｓ３）中、Ｒ２、Ｒａ、Ｌ１は、上記一般式（Ｓ１）におけると同義である。ｎ１は、０又は１を表す。上記一般式（Ｓ３）で表される化合物の分子内又は分子外に、電荷を中和する対アニオンを有する。
【００８７】
【化２１】
2010085633.tif 000023
【００８８】
上記一般式（Ｓ４）中、Ｒａ、Ｌ１、及びＡ１は、上記一般式（Ｓ１）におけると同義である。上記一般式（Ｓ４）で表される化合物の分子内又は分子外に、電荷を中和する対アニオンを有する。
【００８９】
【化２２】
2010085633.tif 000024
【００９０】
上記一般式（Ｓ５）中、Ｙ１、Ｒａ、Ｌ１、及びＡ１は、上記一般式（Ｓ１）におけると同義である。上記一般式（Ｓ５）で表される化合物の分子内又は分子外に、電荷を中和する対アニオンを有する。
【００９１】
上記一般式（Ｓ１）〜一般式（Ｓ５）におけるＹ１で表されるジアルキルメチレン基、エチレン基、及びアミノ基は、置換基を有していても良い。複数のＹ１は、互いに同じでも良く、異なっていても良い。Ａ１で表されるベンゼン環及びナフタレン環も置換基を有していても良い。Ｒ１、Ｒ２で表されるアルキル基、アリール基又はアラルキル基は、各々独立に、置換基を有していても良い。Ｒａで表されるアリール基は、置換基を有していても良く、好ましくは、炭素数６〜１５である。Ｒａで表されるヘテロ環基は、置換基を有していても良く、好ましくは炭素数４〜１５である。また、該ヘテロ環基は、双極電子対を有していても良い。Ｌ１、Ｌ２で表されるメチン鎖、プロパメチン鎖、ペンタメチン鎖又はヘプタメチン鎖は、置換基を有していても良い。また、プロパメチン鎖、ペンタメチン鎖及びヘプタメチン鎖は、各々のメチン鎖上の置換基が互いに結合して環状構造を形成していても良い。
【００９２】
本発明に用いられる増感色素は、好ましくは３２０〜４５０ｎｍの波長の光を吸収し、波長４０５ｎｍでのモル吸光係数（ε）が１００以上１００，０００以下で、青紫色領域の波長の光を効率良く吸収すると共に、後述の活性化合物との相互作用により、活性化合物からラジカル、酸及び塩基のうちの少なくとも一種を発生させる機能を有する。モル吸光係数は、好ましくは、１０００以上、更に１０，０００以上である。
【００９３】
本発明に用いられる増感色素は、より好ましくは、３５０ｎｍから４５０ｎｍ波長領域に特に優れた吸収特性を有する。更に、感光性組成物中に含有される種々の重合開始剤化合物の分解を効率良く引き起こし、高い感光性を示すものが好ましい。
【００９４】
一般に、増感色素／重合開始剤化合物からなる光重合開始系の増感機構は（ａ）増感色素の電子励起状態から重合開始剤化合物への電子移動反応に基づく、重合開始剤化合物の還元的分解、（ｂ）重合開始剤化合物から増感色素の電子励起状態への電子移動に基づく、重合開始剤化合物の酸化的分解、（ｃ）増感色素の電子励起状態から重合開始剤化合物へのエネルギー移動に基づく、重合開始剤化合物の電子励起状態からの分解、といった経路が知られるが、本発明の増感色素は、これら何れのタイプの増感反応をも優れた効率で引き起こすものである。
【００９５】
本発明者らは、本発明による高感度及び優れた保存安定性は、感光性組成物層が本発明の増感色素を必須成分として含有することに依拠するものであることを見出した。その作用機構は明らかではないが、以下のように推測される。
まず、本発明の増感色素が高感度化に寄与する要因としては、本発明の増感色素は、高強度の発光（ケイ光及び／又はリン光）スペクトルを示すことから、一つの可能性として、励起状態の寿命が比較的長いため、重合開始剤化合物との反応の効率化に作用していることが推測される。その他の可能性としては、本発明の増感色素の分子構造が、増感反応初期過程（電子移動等）の効率化や、さらに、重合開始剤化合物分解にいたる後続反応の効率化に寄与している可能性もある。
【００９６】
次に、本発明の増感色素が保存安定性の向上に寄与する要因としては、本発明の増感色素は、自然経時条件下における色素凝集、会合等が少ないことから、増感効率の低下が抑制されるものであることが影響しているものと推測される。増感色素は、光重合開始反応において重要な役割を果たしており、感光性組成物中での凝集又は会合は、露光によるラジカル発生量の減少（感度減少）、即ち保存安定性の減少に大きく影響することから、色素凝集、会合等が少ない本発明の増感色素は、保存安定性の向上に大きく寄与しているものと考えられる。
【００９７】
本発明において用いられる増感色素について詳細に説明する。
本発明の増感色素は、一般式（Ｓ１）〜（Ｓ５）で表される化合物群より選ばれる少なくとも１種である。
【００９８】
【化２３】
2010085633.tif 000025
【００９９】
上記一般式（Ｓ１）中、Ｙ１は、硫黄原子、酸素原子、ジアルキルメチレン基、エチレン基、又はアミノ基を表し、Ａ１は、ベンゼン環又はナフタレン環を表す。Ｒ１及びＲ２は、各々独立に、アルキル基、アリール基又はアラルキル基を表す。Ｒａは、アリール基又はヘテロ環基を表す。Ｌ１は、メチン鎖、プロパメチン鎖、ペンタメチン鎖、又はヘプタメチン鎖を表す。前記プロパメチン鎖、ペンタメチン鎖、及びヘプタメチン鎖は、各々のメチン鎖上の置換基が互いに結合して環状構造を形成していても良い。上記一般式（Ｓ１）で表される化合物の分子内又は分子外には、電荷を中和する対アニオンを有する。
【０１００】
【化２４】
2010085633.tif 000026
【０１０１】
上記一般式（Ｓ２）中、Ｙ１、Ｒ１、Ｒａ、及びＬ１は、上記一般式（Ｓ１）におけると同義である。Ｗ１は、硫黄原子又は酸素原子を表す。上記一般式（Ｓ２）で表される化合物の分子内又は分子外に、電荷を中和する対アニオンを有する。
【０１０２】
【化２５】
2010085633.tif 000027
【０１０３】
上記一般式（Ｓ３）中、Ｒ２、Ｒａ、Ｌ１は、上記一般式（Ｓ１）におけると同義である。ｎ１は、０又は１を表す。上記一般式（Ｓ３）で表される化合物の分子内又は分子外に、電荷を中和する対アニオンを有する。
【０１０４】
【化２６】
2010085633.tif 000028
【０１０５】
上記一般式（Ｓ４）中、Ｒａ、Ｌ１、及びＡ１は、上記一般式（Ｓ１）におけると同義である。上記一般式（Ｓ４）で表される化合物の分子内又は分子外に、電荷を中和する対アニオンを有する。
【０１０６】
【化２７】
2010085633.tif 000029
【０１０７】
上記一般式（Ｓ５）中、Ｙ１、Ｒａ、Ｌ１、及びＡ１は、上記一般式（Ｓ１）におけると同義である。上記一般式（Ｓ５）で表される化合物の分子内又は分子外に、電荷を中和する対アニオンを有する。
【０１０８】
上記一般式（Ｓ１）〜一般式（Ｓ５）におけるＹ１で表されるジアルキルメチレン基、エチレン基、及びアミノ基は、置換基を有していても良い。複数のＹ１は、互いに同じでも良く、異なっていても良い。Ａ１で表されるベンゼン環及びナフタレン環も置換基を有していても良い。Ｒ１、Ｒ２で表されるアルキル基、アリール基又はアラルキル基は、各々独立に、置換基を有していても良い。Ｒａで表されるアリール基は、置換基を有していても良く、好ましくは、炭素数６〜１５である。Ｒａで表されるヘテロ環基は、置換基を有していても良く、好ましくは炭素数４〜１５である。また、該ヘテロ環基は、双極電子対を有していても良い。Ｌ１、Ｌ２で表されるメチン鎖、プロパメチン鎖、ペンタメチン鎖又はヘプタメチン鎖は、置換基を有していても良い。また、プロパメチン鎖、ペンタメチン鎖及びヘプタメチン鎖は、各々のメチン鎖上の置換基が互いに結合して環状構造を形成していても良い。
【０１０９】
上記一般式（Ｓ１）〜一般式（Ｓ５）における各基に対する置換基としては、下記の基が好ましい。
・Ｙ１に対する置換基としては、ジメチルエチレン基、ジメチルメチレン基が好ましい。
・Ｒ１，Ｒ２に対する置換基としては、２−エチルヘキシル基、メチル基、フェニル基、フェニルメチル基が好ましい。
・Ｒａに対する置換基としては、４−メチル−１−フェニル基、フェニル基、２−メトキシ−１−フェニル基が好ましい。
・Ｌ１，Ｌ２に対する置換基としては、２−メチル−プロパメチン鎖、メチン基が好ましい。
【０１１０】
なお、上記一般式（Ｓ１）〜（Ｓ５）において、Ｙ１のジアルキルメチル基、Ａ１のエチレン基、アミノ基、ベンゼン基、ナフタレン基、Ｒ１及びＲ２のアルキル基、アリール基、アラルキル基、アリール環残基、ヘテロ環残基、Ｌ１のメチン鎖、プロパメチン鎖、ペンタメチン鎖、ヘプタメチン鎖が有していても良い置換基としては、ハロゲン原子、アルキル基、アリール基、ヘテロ環基、水酸基、アシル基、アシルオキシ基、等が挙げられる。  
【０１１１】
また、前記一般式（Ｓ１）〜（Ｓ５）で表される化合物は、その分子内又は分子外に対アニオンを有する。これらの化合物がその分子外に対アニオンを有する場合、対アニオンの例としては、Ｃｌ−、Ｂｒ−、ＣｌＯ４−、ＰＦ６−、ＳｂＦ６−、ＢＦ４−、ＢＣｌ４−等の無機酸アニオン、ベンゼンスルホン酸、トルエンスルホン酸、ナフタレンスルホン酸、酢酸等の有機酸アニオン、有機硼素酸アニオン等を挙げることができる。これらの中でも、Ｃｌ−、ＣｌＯ４−、ＰＦ６−、ＢＦ４−、トルエンスルホン酸、ナフタレンスルホン酸が好ましい。また、一般式（Ｓ１）〜一般式（Ｓ５）で表される化合物の分子内にアニオン性の置換基を有し、電荷の中和が必要ない場合は、分子外の対アニオンは必要ない。
【０１１２】
なお、本発明の感光性組成物は、前記一般式（Ｓ１）で表される化合物として、下記一般式（Ｓ６）又は（Ｓ７）で表される化合物を含むことが好ましい。
下記一般式（Ｓ６）で表される化合物は、一般式（Ｓ１）における＝Ｌ１−Ｒａの位置に、連結基＝ＣＨ−Ｌ２＝を介して、さらにヘテロ環を有する態様の化合物であり、一般式（Ｓ７）で表される化合物は、一般式（Ｓ１）における＝Ｌ１−Ｒａの位置に連結基＝Ｌ２−を介してさらにヘテロ環を有する態様の化合物である。
【０１１３】
【化２８】
2010085633.tif 000030
【０１１４】
上記一般式（Ｓ６）において、上記一般式（Ｓ１）中と同じ符号は、上記一般式（Ｓ１）中と同様の構造を表す。また、Ｌ２は、置換基を有していても良いメチン鎖、置換基を有していても良いプロパメチン鎖、置換基を有していても良いペンタメチン鎖又は置換基を有していても良いヘプタメチン鎖を表す。なお、前記の置換基を有していても良いプロパメチン鎖、置換基を有していても良いペンタメチン鎖及び置換基を有していても良いヘプタメチン鎖は、各メチン鎖上の置換基が互いに結合して環状構造を形成していても良い。また、前記のメチン鎖、プロパメチン基、ペンタメチン基、ヘプタメチン基が有していても良い置換基の具体例は、上記一般式（Ｓ１）のＬ１の場合と同様である。  
【０１１５】
また、Ｘ−は、対アニオンを表わすが、このＸ−は上記一般式（Ｓ６）の化合物本体と同一分子内に存在しても、別の分子として存在しても良い。この対アニオンが上記一般式（Ｓ６）の化合物本体とは別の分子として存在する場合の例としては、Ｃｌ−、Ｂｒ−、ＣｌＯ４−、ＰＦ６−、ＳｂＦ６−、ＢＦ４−、ＢＣｌ４−等の無機酸アニオン、ベンゼンスルホン酸アニオン、トルエンスルホン酸アニオン、ナフタレンスルホン酸アニオン、酢酸アニオン等の有機酸アニオン、有機硼素酸アニオン等を挙げることができる。これらの中でも、、Ｃｌ−、ＣｌＯ４−、ＰＦ６−、ＢＦ４−、トルエンスルホン酸アニオン、ナフタレンスルホン酸アニオンが好ましい。  
【０１１６】
なお、複数のＲ１により表わされる基、複数のＹ１により表わされる構造、及び、複数のＡ１により表わされる構造は、それぞれ互いに同じでも良く、互いに異なっていても良い。  
【０１１７】
【化２９】
2010085633.tif 000031
【０１１８】
上記一般式（Ｓ７）において、上記一般式（Ｓ１）中と同じ符号は、上記一般式（Ｓ１）中と同様の構造を表す。また、Ｌ２は、置換基を有していても良いメチン鎖、置換基を有していても良いプロパメチン鎖、置換基を有していても良いペンタメチン鎖又は置換基を有していても良いヘプタメチン鎖を表す。なお、前記の置換基を有していても良いプロパメチン鎖、置換基を有していても良いペンタメチン鎖及び置換基を有していても良いヘプタメチン鎖は、各メチン鎖上の置換基が互いに結合して環状構造を形成していても良い。また、前記のメチン鎖、プロパメチン基、ペンタメチン基、ヘプタメチン基が有していても良い置換基の具体例は、上記一般式（Ｓ１）のＬ１の場合と同様である。  
【０１１９】
また、Ｘ−は、対アニオンを表わすが、このＸ−は上記一般式（Ｓ６）の化合物本体と同一分子内に存在しても、別の分子として存在しても良い。この対アニオンが上記一般式（Ｓ７）の化合物本体とは別の分子として存在する場合の具体例は、上記一般式（Ｓ６）の場合と同様である。なお、複数のＲ１により表わされる基、複数のＹ１により表わされる構造、及び、複数のＡ１により表わされる構造は、それぞれ互いに同じでも良く、互いに異なっていても良い。
【０１２０】
上記一般式（Ｓ１）で表される化合物の好ましい具体例としては、以下に示す化合物が挙げられる。
【０１２１】
【化３０】
2010085633.tif 000032
【０１２２】
【化３１】
2010085633.tif 000033
【０１２３】
上記一般式（Ｓ２）で表される化合物の好ましい具体例としては、以下に示す化合物が挙げられる。
【０１２４】
【化３２】
2010085633.tif 000034
【０１２５】
【化３３】
2010085633.tif 000035
【０１２６】
上記一般式（Ｓ３）で表される化合物の好ましい具体例としては、以下に示す化合物が挙げられる。
【０１２７】
【化３４】
2010085633.tif 000036
【０１２８】
上記一般式（Ｓ４）で表される化合物の好ましい具体例としては、以下に示す化合物が挙げられる。
【０１２９】
【化３５】
2010085633.tif 000037
【０１３０】
上記一般式（Ｓ５）で表される化合物の好ましい具体例としては、以下に示す化合物が挙げられる。
【０１３１】
【化３６】
2010085633.tif 000038
【０１３２】
上に例示した各化合物に代表される、上記一般式（Ｓ１）〜（Ｓ５）で表わされる化合物は、例えばＮ．Ｎａｒａｙａｎａｎ  ｅｔ  ａｌ．，”Ｎｅａｒ−Ｉｎｆｒａｒｅｄ  Ｄｙｅｓ  ｆｏｒ  ＨｉｇｈＴｅｃｈｎｏｌｏｇｙ  Ａｐｐｌｉｃａｔｉｏｎｓ”，Ｓ．Ｄａｅｈｎｅ，Ｕ．Ｒ．Ｇｅｎｇｅｒ，Ｏ．Ｓ．Ｗｏｌｆｂｅｉｓ編（Ｋｌｕｗｅｒ  Ａｃａｄｅｍｉｃ  Ｐｕｂｌｉｓｈｅｒｓ出版）に記載されている方法により合成することができる。
【０１３３】
本発明の感光性組成物は、上記一般式（Ｓ１）〜（Ｓ５）で表される化合物から構成される群より選ばれる一種の化合物を単独で含んでいてもよく、同化合物群より選ばれる二種以上の化合物を任意の組み合わせで含んでいても良い。また、二種以上を含む場合、それらは上記一般式（Ｓ１）〜（Ｓ５）のうち同じ一般式で表わされる化合物であってもよく、異なる一般式で表わされる化合物であってもよい。
【０１３４】
さらに、アルカリ系、あるいは、水系の現像液への処理適性を高める目的に対しては、本発明の増感色素に、親水性部位（カルボキシル基並びにそのエステル、スルホン酸基並びにそのエステル、エチレンオキサイド基等の酸基もしくは極性基）を導入することが有効である。特にエステル型の親水性基は、感光性組成物層中では比較的疎水的構造を有するため相溶性に優れ、かつ、現像液中では、加水分解により酸基を生成し、親水性が増大するという特徴を有する。
【０１３５】
その他、例えば、感光性組成物層中での相溶性向上、結晶析出抑制のために、本発明の増感色素に適宜置換基を導入することができる。例えば、ある種の感光系では、アリール基やアリル基等の不飽和結合が相溶性向上に非常に有効である場合があり、また、分岐アルキル構造導入等の方法により、色素π平面間の立体障害を導入することで、結晶析出が著しく抑制できる。また、ホスホン酸基やエポキシ基、トリアルコキシシリル基等の導入により、金属や金属酸化物等の無機物への密着性を向上させることができる。そのほか、目的に応じ、増感色素のポリマー化等の方法も利用できる。
【０１３６】
本発明の増感色素としては、前記一般式（Ｓ１）〜（Ｓ５）で表される増感色素を少なくとも一種用いればよく、この一般式（Ｓ１）〜（Ｓ５）で示される限りにおいて、例えば、先に述べた修飾を施したものなど、どのような構造の色素を用いるか、単独で使用するか２種以上併用するか、添加量はどうか、といった使用法の詳細は、最終的な感材の性能設計にあわせて適宜設定できる。例えば、本発明の増感色素を２種以上併用することで、感光性組成物層への相溶性を高めることができる。
本発明の増感色素の選択は、感光性の他、使用する光源の発光波長でのモル吸光係数が重要な因子である。モル吸光係数の大きな色素を使用することにより、色素の添加量は比較的少なくできるので、経済的であり、かつ感光性組成物層の膜物性の点からも有利である。
なお、本発明においては、本発明の増感色素に加えて、本発明の効果を損なわない限りにおいて他の汎用の増感色素を併用することもできる。
【０１３７】
感光性組成物層の感光性、解像度や、露光膜の物性は光源波長での吸光度に大きな影響を受けるので、これらを考慮して増感色素の添加量を適宜選択する。例えば、吸光度が０．１以下の低い領域では感度が低下する。また、ハレーションの影響により低解像度となる。但し、例えば５μｍ以上の厚い膜を硬化させる目的に対しては、このような低い吸光度の方がかえって硬化度を上げられる場合もある。
【０１３８】
例えば、本発明における感光性組成物層を比較的薄い膜厚とする場合には、増感色素の添加量は、感光性組成物層の吸光度が０．１から１．５の範囲、好ましくは０．２５から１の範囲となるように設定するのが好ましい。吸光度は、本発明の増感色素の添加量と感光性組成物層の厚みとにより決定されるため、所定の吸光度は両者の条件を制御することにより得られる。感光性組成物層の吸光度は常法により測定することができる。測定方法としては、例えば、透明、あるいは白色の支持体上に、乾燥後の塗布量がとして必要な範囲において適宜決定された厚みの感光性組成物層を形成し、透過型の光学濃度計で測定する方法、アルミニウム等の反射性の支持体上に感光性組成物層を形成し、反射濃度を測定する方法等が挙げられる。
【０１３９】
本発明の増感色素の添加量は、感光性組成物層を構成する全固形成分１００質量部に対し、０．０５質量部〜３０質量部、好ましくは０．１質量部〜２０質量部、さらに好ましくは０．２質量部〜１０質量部の範囲である。
【０１４０】
＜重合開始剤＞
本発明で使用される重合開始剤は、好ましくは、光重合開始剤である。
光重合開始剤としては、特許、文献等で公知である種々の光重合開始剤、あるいは２種以上の光重合開始剤の併用系（光重合開始系）を適宜選択して使用することができる。本発明においては単独で用いる光重合開始剤、２種以上の光重合開始剤を併用した系を総括して単に光重合開始剤という。
例えば４００ｎｍ付近の光を光源として用いる場合、ベンジル、ベンゾイルエーテル、ミヒラーズケトン、アントラキノン、チオキサントン、アクリジン、フェナジン、ベンゾフェノン、ヘキサアリールビスイミダゾール化合物等が広く使用されている。
【０１４１】
また、４００ｎｍ以上の可視光線を光源とする場合にも、種々の光重合開始剤が提案されており、例えば、米国特許第２，８５０，４４５号に記載の、ある種の光還元性染料、例えばローズベンガル、エオシン、エリスロシン等、あるいは、染料と光重合開始剤との組み合わせによる系、例えば、染料とアミンの複合開始系（特公昭４４−２０１８９号）、ヘキサアリールビイミダゾールとラジカル発生剤と染料との併用系（特公昭４５−３７３７７号）、ヘキサアリールビイミダゾールとｐ−ジアルキルアミノベンジリデンケトンの系（特公昭４７−２５２８号、特開昭５４−１５５２９２号）、環状シス−α−ジカルボニル化合物と染料の系（特開昭４８−８４１８３号）、環状トリアジンとメロシアニン色素の系（特開昭５４−１５１０２４号）、３−ケトクマリンと活性剤の系（特開昭５２−１１２６８１号、特開昭５８−１５５０３号）、ビイミダゾール、スチレン誘導体、チオールの系（特開昭５９−１４０２０３号）、有機過酸化物と色素の系（特開昭５９−１５０４号、特開昭５９−１４０２０３号、特開昭５９−１８９３４０号、特開昭６２−１７４２０３号、特公昭６２−１６４１号、米国特許第４，７６６，０５５号）、染料と活性ハロゲン化合物の系（特開昭６３−１７８１０５号、特開昭６３−２５８９０３号、特開平２−６３０５４号）、染料とボレート化合物の系（特開昭６２−１４３０４４号、特開昭６２−１５０２４２号、特開昭６４−１３１４０号、特開昭６４−１３１４１号、特開昭６４−１３１４２号、特開昭６４−１３１４３号、特開昭６４−１３１４４号、特開昭６４−１７０４８号、特開平１−２２９００３号、特開平１−２９８３４８号、特開平１−１３８２０４号）、ローダニン環を有する色素とラジカル発生剤の系（特開平２−１７９６４３号、特開平２−２４４０５０号）等を挙げることができる。
【０１４２】
なかでも、重合開始剤としては、特定増感色素との共存下で光照射されたときに、増感色素の光励起エネルギーを受け取って活性ラジカルを発生し、エチレン性不飽和基を有する化合物を重合に到らしめるラジカル発生剤である、ヘキサアリールビイミダゾール系化合物、チタノセン系化合物、メタロセン化合物、トリアジン化合物、オキシムエステル化合物、ハロゲン化炭化水素誘導体、ジアリールヨードニウム塩、有機硼素酸塩、及び有機過酸化物等が好ましく挙げられ、さらに、露光感度、基板に対する感光性組成物層の密着性、及び保存安定性等の面から、ヘキサアリールビイミダゾール系化合物、メタロセン化合物、トリアジン化合物、オキシムエステル化合物、及び有機硼素酸塩が好ましく、ヘキサアリールビイミダゾール系化合物が特に好ましい。
【０１４３】
本発明における好ましい光重合開始剤であるヘキサアリールビイミダゾール化合物について説明する。
ヘキサアリールビイミダゾール化合物としては、欧州特許第２４６２９号、欧州特許第１０７７９２号、米国特許第４４１０６２１号、欧州特許第２１５４５３号及びドイツ特許公開３２１１３１２号等の各明細書に記載の種々の化合物を使用することが可能である。好ましいものとしては、例えば、２，４，５，２’，４’，５’−ヘキサフェニルビスイミダゾール、２，２’−ビス（２−クロロフェニル）−４，５，４’，５’−テトラフェニルビスイミダゾール、２，２’−ビス（２−ブロモフェニル）−４，５，４’，５’−テトラフェニルビスイミダゾール、２，２’−ビス（２，４−ジクロロフェニル）−４，５，４’，５’−テトラフェニルビスイミダゾール、２，２’−ビス（２−クロロフェニル）−４，５，４’，５’−テトラキス（３−メトキシフェニル）−ビスイミダゾール、２，５，２’，５’−テトラキス（２−クロロフェニル）−４，４’−ビス（３，４−ジメトキシフェニル）ビスイミダゾール、２，２’−ビス（２，６−ジクロロフェニル）−４，５，４’，５’−テトラフェニルビスイミダゾール、２，２’−ビス（２−ニトロフェニル）−４，５，４’，５’−テトラフェニルビスイミダゾール、２，２’−ジ−ｏ−トリル−４，５，４’，５’−テトラフェニルビスイミダゾール、２，２’−ビス（２−エトキシフェニル）−４，５，４’，５’−テトラフェニルビスイミダゾール、及び２，２’−ビス（２，６−ジフルオロフェニル）−４，５，４’，５’−テトラフェニルビスイミダゾール等を挙げることができる。
ヘキサアリールビイミダゾール化合物は２種以上併用してもよい。
【０１４４】
光重合開始剤としてヘキサアリールビイミダゾール化合物を用いる場合、該ヘキサアリールビスイミダゾール化合物の使用量は、前述のエチレン性不飽和基を有する化合物の総量１００質量部に対し、０．０５〜５０質量部が好ましく、より好ましくは０．２〜３０質量部である。ヘキサアリールビイミダゾール化合物とともに、他の光重合開始剤を併用してもよい。
【０１４５】
光重合開始剤は、必要に応じ、２−メルカプトベンズチアゾール、２−メルカプトベンズイミダゾール、２−メルカプトベンズオキサゾール等のチオール化合物、Ｎ−フェニルグリシン、Ｎ，Ｎ−ジアルキルアミノ芳香族アルキルエステル等のアミン化合物等の水素供与性化合物と併用することにより更に光開始能力が高められることが知られている。特に光開始能力が高く本発明に好適な水素供与性化合物としてはメルカプト基含有化合物が上げられる。
【０１４６】
さらに好適な例としては、下記一般式（２）または（３）で表される含硫黄化合物（メルカプト基含有ヘテロ環化合物）である。一般式（２）および（３）では、各々互変異性体の構造を示した。
【０１４７】
【化３７】
2010085633.tif 000039
【０１４８】
（式（２）及び（３）中、Ｒ２、Ｒ３、Ｒ４は、それぞれ独立して、水素原子、置換もしくは未置換の炭素数１から１８の直鎖または分岐アルキル基、置換もしくは未置換の炭素数５から２０の脂環式アルキル基または芳香族基を表す。置換基としては、ハロゲン原子、水酸基、アミノ基、チオール基、アセチル基、カルボキシル基などが挙げられる。）
【０１４９】
以下に一般式（２）または（３）で表される化合物の好ましい具体例（ＳＨ１）から（ＳＨ２０）を示すが、本発明はこれら具体例に限定されるものではない。以下の構造は、上記互変異性体の−ＳＨ基含有構造で示す。
【０１５０】
【化３８】
2010085633.tif 000040
【０１５１】
【化３９】
2010085633.tif 000041
【０１５２】
メルカプト基含有ヘテロ環化合物は、ヘキサアリールビスイミダゾール化合物１ｍｏｌに対して、０．２ｍｏｌ〜１０．０ｍｏｌの比率で使用するのが好ましく、より好ましくは、０．５ｍｏｌ〜６．０ｍｏｌの比率、さらに好ましくは、０．５ｍｏｌ〜４．０ｍｏｌの比率である。
【０１５３】
感光性組成物層中における重合開始剤の含有量は、感光性組成物層を構成する全固形成分１００質量部に対し、０．１質量部〜２０質量部が好ましく、より好ましくは０．５質量部〜１５質量部、さらに好ましくは１質量部〜１０質量部の範囲である。
【０１５４】
（遮光材料）
本発明のフォトマスクブランクスにおける感光性組成物層は遮光材料を含有する。
本発明における遮光材料とは、２５０ｎｍ〜４００ｎｍの光を吸収し、好ましくは塗膜形成時の光学濃度（Ｏ．Ｄ．）が２．５以上になる光吸収剤を指す。
本発明における遮光材料とは、フォトマスクが適用される活性光線の波長の光を反射、吸収することにより透過させない機能を有する材料であり、具体的には、マスクとして使用する際の露光光源（水銀灯、メタルハライド灯キセノン灯等）が発する波長域２００〜４５０ｎｍ、好ましくは２５０〜４００ｎｍ程度、の光を実質遮光できるものであり、塗膜形成時の光学濃度（Ｏ．Ｄ．）が２．５以上であることを要し、好ましくは、３．０以上であるものを指す。
【０１５５】
本発明における遮光材料は、フォトマスクブランクスにより作製されたフォトマスクの使用目的等に応じて適宜選択すればよい。
遮光材料として具体的には、金属粒子（金属化合物粒子、複合粒子、コア・シェル粒子などを含む）、顔料その他の粒子、フラーレンなどが好適に用いられる。
本発明に用いうる遮光材料としては、黒色材料であることが好ましく、該黒色材料としては、黒色顔料及び金属微粒子の少なくとも１種であることが好ましい。
以下、本発明に適用しうる遮光材料について詳細に説明する。
【０１５６】
−金属粒子−
遮光材料として金属粒子を用いる場合、該金属粒子は、１種の金属からなるものであっても、２種以上の金属を組み合わせたものであってもよく、合金であってもよい。また、金属粒子は、金属と金属化合物との複合微粒子であってもよい。遮蔽能力、耐光性、耐熱性の観点からは、遮光材料として、金属化合物を含む粒子を好適に用いることができる。
【０１５７】
金属粒子に含まれる好ましい金属の例としては、銅、銀、金、白金、パラジウム、ニッケル、錫、コバルト、ロジウム、イリジウム、鉄、カルシウム、ルテニウム、オスミウム、マンガン、モリブデン、タングステン、ニオブ、タンテル、チタン、ビスマス、アンチモン、鉛、及びこれらの合金から選ばれる少なくとも１種を挙げることができる。更に好ましい金属は、銅、銀、金、白金、パラジウム、ニッケル、錫、コバルト、ロジウム、カルシウム、イリジウム、及びこれらの合金、より好ましい金属は、銅、銀、金、白金、パラジウム、錫、カルシウム、及びこれらの合金から選ばれる少なくとも１種であり、特に好ましい金属は、銅、銀、金、白金、錫、及びこれらの合金から選ばれる少なくとも１種である。とりわけ銀が粒子が好ましく（銀としてはコロイド銀が好ましい）、銀錫合金部を有する粒子も好適である。銀錫合金部を有する粒子については後述する。
【０１５８】
金属化合物とは、前記金属と金属以外の他の元素との化合物である。金属と他の元素との化合物としては、金属の酸化物、硫化物、硫酸塩、炭酸塩などが挙げられ、金属化合物粒子としてはこれらの粒子が好適である。中でも、色調や微粒子形成のし易さからは、硫化物の粒子が好ましい。
金属化合物の例としては、酸化銅（ＩＩ）、硫化鉄、硫化銀、硫化銅（ＩＩ）、チタンブラックなどがあるが、色調、微粒子形成のしやすさや安定性の観点から、硫化銀が特に好ましい。
【０１５９】
複合粒子は、金属と金属化合物とが結合して１つの粒子になったものをいう。例えば、粒子の内部と表面で組成の異なるもの、２種の粒子が合一したもの等を挙げることができる。また、金属化合物と金属とはそれぞれ１種でも２種以上であってもよい。
金属化合物と金属との複合微粒子の具体例としては、銀と硫化銀の複合微粒子、銀と酸化銅（ＩＩ）の複合微粒子などが好適に挙げられる。
【０１６０】
遮光材料として複合粒子が用いられる場合、該複合粒子としては、コア・シェル構造を有する複合粒子（コアシェル粒子）であってもよい。コア・シェル型の複合粒子（コアシェル粒子）とは、コア材料の表面をシェル材料でコートしたものである。
コア・シェル型の複合粒子を構成するシェル材料としては、例えば、Ｓｉ、Ｇｅ、ＡｌＳｂ、ＩｎＰ、Ｇａ、Ａｓ、ＧａＰ、ＺｎＳ、ＺｎＳｅ、ＺｎＴｅ、ＣｄＳ、ＣｄＳｅ、ＣｄＴｅ、ＰｂＳ、ＰｂＳｅ、ＰｂＴｅ、Ｓｅ、Ｔｅ、ＣｕＣｌ、ＣｕＢｒ、ＣｕＩ、ＴｌＣｌ、ＴｌＢｒ、ＴｌＩや、これらの固溶体及びこれらを９０ｍｏｌ％以上含む固溶体から選ばれる少なくとも１種の半導体、又は銅、銀、金、白金、パラジウム、ニッケル、錫、コバルト、ロジウム、イリジウム、鉄、ルテニウム、オスミウム、マンガン、モリブデン、タングステン、ニオブ、タンテル、チタン、ビスマス、アンチモン、鉛、カルシウム、及びこれらの合金から選ばれる少なくとも１種の金属が挙げられる。
シェル材料は、反射率を低下させる目的で屈折率の調整剤としても好適に用いられる。
好ましいコア材料としては、銅、銀、金、パラジウム、ニッケル、錫、ビスマス、アンモチン、鉛、及びこれらの合金から選ばれる少なくとも１種を挙げることができる。
【０１６１】
コア・シェル構造を有する複合粒子の作製方法には、特に制限はなく、代表的な方法としては、以下の（１）及び（２）が挙げられる。
（１）公知の方法で作製した金属微粒子の表面に、酸化、硫化などにより、金属化合物のシェルを形成する方法であり、例えば、金属微粒子を水などの分散媒に分散させて、硫化ナトリウムや硫化アンモニウムなどの硫化物を添加する方法である。この方法により粒子の表面が硫化されてコア・シェル粒子が形成できる。
この場合、用いる金属粒子は、気相法、液相法などの公知の方法で作製することができる。金属粒子の作製方法については、例えば、「超微粒子の技術と応用における最新動向ＩＩ」（住ベテクノリサーチ（株）、２００２年発行）に記載されている。
（２）金属粒子を作製する過程で連続的に表面に金属化合物のシェルを形成する方法であり、例えば、金属塩溶液に還元剤を添加して、金属イオンの一部を還元して金属微粒子を作製し、次いで硫化物を添加して、作製した金属微粒子の周囲に金属硫化物を形成する方法である。
【０１６２】
金属粒子は、市販のものを用いることができるほか、金属イオンの化学的還元法、無電解メッキ法、金属の蒸発法等により調製することが可能である。
【０１６３】
例えば、棒状の銀微粒子は、球形銀微粒子を種粒子としてその後、銀塩を更に添加し、ＣＴＡＢ（セチルトリメチルアンモニウムブロマイド）等の界面活性剤の存在下でアスコルビン酸など比較的還元力の弱い還元剤を用いることにより、銀棒やワイヤーが得られる。これは、Ａｄｖａｎｃｅｄ  Ｍａｔｅｒｉａｌｓ  ２００２，１４，８０−８２に記載がある。また、同様の記載が、Ｍａｔｅｒｉａｌｓ  Ｃｈｅｍｉｓｔｒｙ  ａｎｄ  Ｐｈｙｓｉｃｓ  ２００４，８４，１９７−２０４、Ａｄｖａｎｃｅｄ  Ｆｕｎｃｔｉｏｎａｌ  Ｍａｔｅｒｉａｌｓ  ２００４，１４，１８３−１８９になされている。
また、電気分解を用いた方法として、Ｍａｔｅｒｉａｌｓ  Ｌｅｔｔｅｒｓ  ２００１，４９，９１−９５やマイクロ波を照射することにより銀棒を生成する方法がＪｏｕｒｎａｌ  ｏｆ  Ｍａｔｅｒｉａｌｓ  Ｒｅｓｅａｒｃｈ  ２００４，１９，４６９−４７３に記載されている。逆ミセルと超音波の併用した例として、Ｊｏｕｒｎａｌ  ｏｆ  Ｐｈｙｓｉｃａｌ  Ｃｈｅｍｉｓｔｒｙ  Ｂ  ２００３，１０７，３６７９−３６８３が挙げられる。
金粒子に関しても同様に、Ｊｏｕｒｎａｌ  ｏｆ  Ｐｈｙｓｉｃａｌ  Ｃｈｅｍｉｓｔｒｙ  Ｂ  １９９９，１０３、３０７３−３０７７及びＬａｎｇｍｕｉｒ１９９９，１５，７０１−７０９、Ｊｏｕｒｎａｌ  ｏｆ  Ａｍｅｒｉｃａｎ  Ｃｈｅｍｉｃａｌ  Ｓｏｃｉｅｔｙ  ２００２，１２４，１４３１６−１４３１７に記載されている。
棒状の粒子の形成方法は、前記記載の方法を改良（添加量調整、ｐＨ制御）しても調製できる。
【０１６４】
銀錫合金部を有する粒子としては、銀錫合金からなるもの、銀錫合金部分とその他の金属部分からなるもの、及び銀錫合金部分と他の合金部分からなるものを含む。
銀錫合金部を有する粒子において、少なくとも一部が銀錫合金で構成されていることは、例えば、（株）日立製作所製のＨＤ−２３００とノーラン（Ｎｏｒａｎ）社製のＥＤＳ（エネルギー分散型Ｘ線分析装置）とを用いて、加速電圧２００ｋＶによる各々の粒子の中心１５ｎｍ□エリアのスペクトル測定により確認することができる。
銀錫合金部を有する粒子は、黒濃度が高く、少量であるいは薄膜で優れた遮光性能を発現し得ると共に、高い熱安定性を有するので、黒濃度を損なうことなく高温（例えば２００度以上）での熱処理が可能であり、安定的に高度の遮光性を確保することができる。
【０１６５】
−顔料その他の粒子−
遮光材料としては、顔料その他の粒子を用いることができる。
顔料を用いたときには、より黒色に近い色相に構成することができる。遮光材料として顔料を用いる場合、顔料を単独で用いてもよいし、上記の金属粒子と共に用いてもよい。
【０１６６】
顔料その他の粒子としては、例えば、カーボンブラック、チタンブラック、黒鉛などの黒色材料からなる粒子が挙げられる。
【０１６７】
黒色顔料としては、例えば、ファット・ブラックＨＢ（Ｃ．Ｉ．２６１５０）、モノライト・ファースト・ブラックＢ（Ｃ．Ｉ．ピグメント・ブラック１）、及びカーボンブラック等が挙げられる。
カーボンブラックの例としては、Ｐｉｇｍｅｎｔ  Ｂｌａｃｋ（ピグメント・ブラック）７（カーボンブラック  Ｃ．Ｉ．Ｎｏ．７７２６６）が好ましい。市販品として、三菱カーボンブラック  ＭＡ１００（三菱化学（株）製）、三菱カーボンブラック  ＃５（三菱化学（株）製）が挙げられる。
チタンブラックの例としては、ＴｉＯ２、ＴｉＯ、ＴｉＮやこれらの混合物が好ましい。市販品として、三菱マテリアルズ（株）製の（商品名）１２Ｓや１３Ｍが挙げられる。
【０１６８】
本発明においては、上記以外の公知の顔料を遮光材料として用いることもできる。顔料は一般に有機顔料と無機顔料とに大別されるが、有機顔料が好ましい。好適に使用される顔料の例としては、アゾ系顔料、フタロシアニン系顔料、アントラキノン系顔料、ジオキサジン系顔料、キナクリドン系顔料、イソインドリノン系顔料、ニトロ系顔料を挙げることができる。そのような有機顔料の色相は、例えば、黄色顔料、オレンジ顔料、赤色顔料、バイオレット顔料、青色顔料、緑色顔料、ブラウン顔料、黒色顔料等が挙げられる。
【０１６９】
以下、本発明において使用可能な他の顔料等の粒子を以下に列挙する。但し、本発明においてはこれらに限定されるものではない。
具体的な例としては、特開２００５−１７７１６号公報［００３８］〜［００４０］に記載の色材や、特開２００５−３６１４４７号公報［００６８］〜［００７２］に記載の顔料や、特開２００５−１７５２１号公報［００８０］〜［００８８］に記載の着色剤を好適に用いることができる。
【０１７０】
また、「顔料便覧、日本顔料技術協会編、誠文堂新光社、１９８９」、「ＣＯＬＯＵＲ
ＩＮＤＥＸ、ＴＨＥ  ＳＯＣＩＥＴＹ  ＯＦ  ＤＹＥＳ＆ＣＯＬＯＵＲＩＳＴ、ＴＨＩＲＤ  ＥＤＩＴＩＯＮ、１９８７」に記載の顔料を参照して、適宜用いることもできる。
【０１７１】
顔料を金属系粒子と共に用いる場合には、金属系粒子の色相と補色関係にあるものを用いることが望ましい。また、顔料は１種でも２種以上を組み合せて用いてもよい。好ましい顔料の組合せとしては、赤色系及び青色系の互いに補色関係にある顔料混合物と黄色系及び紫色系の互いに補色関係にある顔料混合物との組合せや、前記の混合物に更に黒色の顔料を加えた組み合わせや、青色系と紫色系と黒色系との顔料の組合せを挙げることができる。
【０１７２】
本発明における遮光材料として特に好ましくは、カーボンブラックである。
遮光材料としてカーボンブラックを用いる場合、感光性組成物層は、カーボンブラックのみを含有してもよいし、カーボンブラックと、他の色材（例えば、他の着色剤）を併用してもよい。カーボンブラックと他の色材を併用する場合には、感光性組成物層に含有される全着色剤中５０質量％以上がカーボンブラックであると、感光性組成物層を色濃度を高濃度にする点で好ましい。
【０１７３】
顔料を遮光材料として用いる場合、１００ｎｍ以下の平均粒径を有する顔料が好ましく、１ｎｍ以上６０ｎｍ以下のものがより好ましい。なお、顔料は、感光性組成物層の形成に用いる感光性組成物中において、分散剤により分散されていることが好ましい。
【０１７４】
感光性組成物層固形分中の遮光材料の含有量は、フォトマスクブランクスにより作製されるフォトマスクの濃度や、フォトマスクを作製する際の感度、解像性等を考慮して決められ、その種類によっても異なるが、１０質量％〜５０質量％が好ましく、より好ましくは１５質量％〜３５質量％である。
【０１７５】
＜その他の成分＞
−ＵＶ吸収剤、金属酸化物−
光重合性組成物には、更に、紫外領域の吸光度を高めたりする目的で、ＵＶ吸収剤、金属、酸化チタンのような金属酸化物なども同時に添加してもよい。ＵＶ吸収剤としては、特開平９−２５３６０号公報に記載のような、加熱処理により紫外領域に強い吸収を発現する化合物も用いることができる。
【０１７６】
−熱重合禁止剤−
この他に添加剤として、光重合性組成物の調製中あるいは保存中において、重合可能なエチレン性不飽和基を有する化合物の不要な熱重合を阻止するために、少量の熱重合禁止剤を添加することが好ましい。更に熱重合防止剤を添加することが好ましい。その例としては、ハイドロキノン、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンズイミダゾール、フェノチアジン、Ｎ−ニトロソフェニルヒドロキシルアミン第一セリウム塩、Ｎ−ニトロソフェニルヒドロキシルアミンアルミニウム塩、等が挙げられる。
【０１７７】
熱重合禁止剤の添加量は、感光性組成物層を構成する全固形分に対して約０．０１質量％〜約５質量％が好ましい。また必要に応じて、酸素による重合阻害を防止するためにベヘン酸やベヘン酸アミドのような高級脂肪酸誘導体等を添加して、塗布後の乾燥の過程で感光性組成物層の表面に偏在させてもよい。高級脂肪酸誘導体等の添加量は、感光性組成物層を構成する全固形分に対して約０．５質量％〜約１０質量％が好ましい。
【０１７８】
−その他の添加剤−
さらに、本発明で使用する組成物には必要に応じて公知の添加剤、例えば可塑剤、界面活性剤等を添加することができる。
【０１７９】
感光性組成物層の膜厚は、膜厚の均一性、解像度及び感度の観点から、０．３μｍ〜７μｍの範囲が好ましい。特に好ましい膜厚は、０．５μｍ〜３μｍである。
【０１８０】
感光性組成物層は、前述した光重合性組成物等の感光性組成物層を形成するための塗布液を、基板上に、スピンコーター、スリットスピンコーター、ロールコーター、ダイコーター、あるいはカーテンコーター等を用いて直接塗布により設けることが可能である。
【０１８１】
（基板）
前記感光性組成物層を適切な基板上に形成することにより、本発明のフォトマスクブランクスとなる。基板は目的に応じて適宜選択されるが、基板ごとフォトマスクを形成し、そのまま繰り返し使用するという観点からは、フォトマスクが用いられる露光光源の波長に対して吸収のないもの、例えば、可視光に用いる場合には、透明な基板を用いることが好ましい。
−透明基板−
本発明のフォトマスクブランクスにおける透明基材としては、ガラス板（例えば、石英、ソーダガラス、無アルカリガラスなど）、透明プラスティックフィルム（例えば、ポリエチレンテレフタレートなど）のごとき透明基材を適用することができる。透明基材の厚さは、フォトマスクブランクスによって適宜設定することができるが、０．１ｍｍ〜２０ｍｍの範囲であることが好ましい。
【０１８２】
（酸素遮断層）
本発明のフォトマスクブランクスは、感光性組成物層上に酸素の透過性を適切に制御するための酸素遮断性層を有することが好ましい。以下、酸素遮断性層について説明する。
酸素遮断性層は、２５℃、１気圧下における酸素透過係数が、１．０ｍＬ／ｍ２・ｄａｙ・ａｔｍ以上５００ｍＬ／ｍ２・ｄａｙ・ａｔｍ以下であることが好ましい。
酸素遮断性層が有する酸素透過性が、上記範囲内であることで、フォトマスクブランクスの製造時及び生保存時に、不要な重合反応が生じることがなく、また、フォトマクスを作製する際の画像露光時に、不要なカブリ、画線の太りが生ずるという問題もない。したがって、かかる特徴を有する本発明のフォトマスクブランクスにより、高い解像性と良好な画像エッジ部の直線性とを有するフォトマスクを得ることができる。
本発明に用いられる酸素遮断層としては、水溶性高分子化合物をバインダーとした酸素遮断層（水溶性高分子化合物酸素遮断層と表記する）が好ましい。
について説明する。
【０１８３】
本発明に用いられる水溶性高分子化合物酸素遮断層は、２５℃、１気圧下における酸素透過係数Ａが５０≦Ａ≦５００（ｍＬ／ｍ２・ｄａｙ・ａｔｍ）であることがより好ましく、８０≦Ａ≦４８０（ｍＬ／ｍ２・ｄａｙ・ａｔｍ）が更に好ましく、１００≦Ａ≦４７０（ｍＬ／ｍ２・ｄａｙ・ａｔｍ）が更に好ましく、２５０≦Ａ≦４６０（ｍＬ／ｍ２・ｄａｙ・ａｔｍ）が最も好ましい。
【０１８４】
また、酸素遮断層に望まれる特性としては、上記酸素透過性以外に、さらに、露光に用いる光の透過は実質阻害せず、感光性組成物層との密着性に優れ、かつ、露光後の現像工程で容易に除去できることが望ましい。
【０１８５】
＜水溶性高分子化合物＞
酸素遮断性層は、酸素遮断性及び現像性の観点から、水溶性高分子化合物を含有することが好ましい。
水溶性高分子としては、比較的結晶性に優れた化合物を用いることが好ましく、具体的には、例えば、ポリビニルアルコール、ビニルアルコール／フタル酸ビニル共重合体、酢酸ビニル／ビニルアルコール／フタル酸ビニル共重合体、酢酸ビニル／クロトン酸共重合体、ポリビニルピロリドン、ポリアルキレングリコール（ポリエチレングリコール、ポリプロピレングリコールなど）、酸性セルロース類、ゼラチン、アラビアゴム、ポリアクリル酸、ポリアクリルアミドポリエステル、ポリウレタンなどのような水溶性ポリマーが挙げられ、これらは単独又は混合して使用できる。これらのうち、ポリビニルアルコールを主成分として用いる事が、酸素遮断性、現像除去性といった基本特性的にもっとも良好な結果を与える。
【０１８６】
酸素遮断性層に使用するポリビニルアルコールは、必要な酸素遮断性と水溶性を有するための、未置換ビニルアルコール単位を含有する限り、一部がエステル、エーテル、及びアセタールで置換されていてもよい。また、酸変性ポリビニルアルコールなど、ポリビニルアルコール誘導体を用いてもよい。
また、同様に、ビニルアルコール単位以外の重合単位を有する共重合体であってもよく、そのような共重合体としては、例えば、ビニルアルコール／ビニルピロリドン共重合体等が挙げられる。
ポリビニルアルコールの具体例としては７１〜１００モル％加水分解され、重合繰り返し単位が３００から２４００の範囲のものをあげる事ができる。具体的には、（株）クラレ製のＰＶＡ−１０５、ＰＶＡ−１１０、ＰＶＡ−１１７、ＰＶＡ−１１７Ｈ、ＰＶＡ−１２０、ＰＶＡ−１２４、ＰＶＡ−１２４Ｈ、ＰＶＡ−ＣＳ、ＰＶＡ−ＣＳＴ、ＰＶＡ−ＨＣ、ＰＶＡ−２０３、ＰＶＡ−２０４、ＰＶＡ−２０５、ＰＶＡ−２１０、ＰＶＡ−２１７、ＰＶＡ−２２０、ＰＶＡ−２２４、ＰＶＡ−２１７ＥＥ、ＰＶＡ−２１７Ｅ、ＰＶＡ−２２０Ｅ、ＰＶＡ−２２４Ｅ、ＰＶＡ−４０５、ＰＶＡ−４２０、ＰＶＡ−５０５、ＰＶＡ−６１３、Ｌ−８、ＫＬ−５０４、ＫＬ−５０６、ＫＬ−３１８、ＫＬ−１１８、ＫＭ−６１８、ＫＭ−１１８、Ｃ−５０６、Ｒ−２１０５、Ｒ−１１３０、Ｒ−２１３０、Ｍ−２０５、ＭＰ−２０３、ＬＭ１５，ＬＭ２０、ＬＭ２５等が挙げられ、これらは単独又は混合して使用できる。
好ましい態様としてはポリビニルアルコールの保護層中の含有率が２０〜９５質量％、より好ましくは、３０〜９０質量％である。
【０１８７】
酸素遮断性層に用いられるポリビニルアルコールは、ビニルアルコール単位以外の重合単位を有する共重合体であってもよく、そのような共重合体としては、例えば、ビニルアルコール／ビニルピロリドン共重合体等が挙げられる。
【０１８８】
ポリビニルアルコールとしては、酸変性ポリビニルアルコールを好ましく使用できる。ここで、酸変性ポリビニルアルコールとは、カルボキシル基等の酸基を有するポリニルアルコール誘導体を意味する。
酸変性ポリビニルアルコールは、酸基を有する構成単位を高分子中に有するものであればよく、該酸基は、酸基を有する共重合成分を用いて高分子中に導入されたものであってもよいし、ポリビニルアルコールの重合後にビニルアルコール単位の水酸基等と酸基を有する化合物とを反応させて導入されたものであってもよい。
【０１８９】
好ましい酸変性ポリビニルアルコールとしては、ビニルアルコール／フタル酸ビニル共重合体、ビニルアルコール／イタコン酸共重合体等が挙げられ、これらの中でも、ビニルアルコール／イタコン酸共重合体等が好ましい。
【０１９０】
酸変性ポリビニルアルコールは、ビニルアルコール共重合比が８５％以上のものが好ましい。
例えば、酸変性ポリビニルアルコールとして、ビニルアルコール／イタコン酸共重合体を用いる場合であれば、該共重合体としては、ビニルアルコール共重合比が９０％以上のものが好ましく、９５〜９９．５％のものが特に好ましい。
ビニルアルコール／イタコン酸共重合体としては、市販品を用いることもでき、具体的には、（株）クラレ製のＫＬ−５０４、ＫＬ−５０６が挙げられる。
【０１９１】
ポリビニルアルコールは、酸素遮断性の観点から、ケン化度が、４０ｍｏｌ％以上８５ｍｏｌ％以下であることが好ましい。特に、ケン化度６０ｍｏｌ％以上８８ｍｏｌ％以下のポリビニルアルコールがより好ましく、７０ｍｏｌ％以上８５ｍｏｌ％以下のものが最も好ましい。
また、ポリビニルアルコールとしては、重合繰り返し単位が３００から２４００の範囲のものが好ましく用いられる。
ポリビニルアルコールとしては、市販品を用いることもでき、具体的には、（株）クラレ製のＰＶＡ−４０５、ＰＶＡ−４２０、ＰＶＡ−５０５等が挙げられる。
【０１９２】
本発明において、酸素遮断性層に用いうるポリビニルピロリドン、ポリアルキレングリコール、アクリル系樹脂、セルロース等には、その誘導体も含まれる。
【０１９３】
ポリビニルピロリドンとしては、例えば、ポリビニルピロリドン単一ポリマーが挙げられる。また、ポリビニルピロリドンとしては、粘度平均分子量が、５０００〜５００００のものが好ましい。
ポリビニルピロリドンとしては、市販品を用いることもでき、具体的には、ＢＡＳＦ社製のＰＶＰＫ１５、ＰＶＰＫ３０が好ましい。
【０１９４】
ポリアルキレングリコールとしては、例えば、ポリエチレングリコール、エチレングリコール／プロピレングリコール共重合体、等が挙げられる。
【０１９５】
ポリエチレングリコールとしては、重量平均分子量が、５０００〜１０００００のポリエチレングリコールが好ましい。
ポリエチレングリコールとしては、市販品を用いることもでき、具体的には、（株）ＷＡＫＯ製のＰＥＧ＃１００００、ＰＥＧ＃５０００が好ましい。
【０１９６】
エチレングリコール／プロピレングリコール共重合体としては、共重合比が９０：１０〜７０：３０、分子量が２０００〜２００００のエチレングリコール／プロピレングリコール共重合体が好ましい。
エチレングリコール／プロピレングリコール共重合体としては、市販品を用いることもでき、具体的には、ＡＤＥＫＡ社製のプルロニックＬ４４、プルロニックＬ６２、プルロニックＬ６４、プルロニックＦ６８、プルロニックＰ８４、プルロニックＦ９が挙げられる。
【０１９７】
アクリル系樹脂としては、例えば、ポリアクリル酸及びその誘導体が挙げられる
ポリアクリル酸誘導体としては、例えば、アクリル酸の金属塩を構成単位として有するものが挙げられる。このようなポリアクリル酸誘導体としては、市販品を用いることもでき、具体的には、（株）東亞合成性のアロンＡ−９３、アロンＡ−１０１５、アロンＡ−１０１７が挙げられる。
【０１９８】
水溶性高分子化合物は、酸素遮断性層中に１種のみ含有されてもよいし、２種以上が併用されてもよい。
【０１９９】
酸素遮断性層における水溶性高分子化合物の含有量としては、酸素遮断性層の全固形分中、８０質量％〜９９．５質量％が好ましく、８５質量％〜９９．５質量％がより好ましく、８０質量％〜９９．５質量％が更に好ましい。
【０２００】
＜界面活性剤＞
酸素遮断性層には、界面活性剤を添加することができる。
界面活性剤としては、例えば、ポリオキシエチレンヒマシ油エーテル、ポリオキシエチレンラウリルエーテル、ポリオキシエチレンセチルエーテル、ポリオキシエチレンステアリルエーテル等のポリオキシエチレンアルキルエーテル類、ポリオキシエチレンオクチルフェニルエーテル、ポリオキシエチレンノニルフェニルエーテル等のポリオキシエチレンアルキルアリルエーテル類、ポリオキシエチレンステアレート等のポリオキシエチレンアルキルエステル類、ソルビタンモノラウレート、ソルビタンモノステアレート、ソルビタンジステアレート、ソルビタンモノオレエート、ソルビタンセスキオレエート、ソルビタントリオレエート等のソルビタンアルキルエステル類、グリセロールモノステアレート、グリセロールモノオレート等のモノグリセリドアルキルエステル類等のノニオン界面活性剤；ドデシルベンゼンスルホン酸ナトリウム等のアルキルベンゼンスルホン酸塩類、ブチルナフタレンスルホン酸ナトリウム、ペンチルナフタレンスルホン酸ナトリウム、ヘキシルナフタレンスルホン酸ナトリウム、オクチルナフタレンスルホン酸ナトリウム等のアルキルナフタレンスルホン酸塩類、ラウリル硫酸ナトリウム等のアルキル硫酸塩類、ドデシルスルホン酸ソーダ等のアルキルスルホン酸塩類、ジラウリルスルホコハク酸ナトリウム等のスルホコハク酸エステル塩類等のアニオン界面活性剤；ラウリルベタイン、ステアリルベタイン等のアルキルベタイン類、アミノ酸類等の両性界面活性剤が使用可能である。
【０２０１】
酸素遮断性層に用いうる特に好ましい界面活性剤としては、ポリオキシエチレンヒマシ油エーテル系界面活性剤が挙げられる。ポリオキシエチレンヒマシ油エーテル系界面活性剤の主成分である、ヒマシ油は、トウゴマの種子から圧搾法によって得られる、植物性の不乾性油である。種子全体に対して３５〜５７％の油が含まれる。成分は不飽和カルボン酸のリシノール酸を約８５％含有する。リシノール酸は末端のカルボキシル基と１２位にヒドロキシル基、９位に不飽和２重結合を有する、ステアリン酸誘導体である。ポリオキシエチレンヒマシ油エーテル界面活性剤は、このヒマシ油の主成分である、リシノール酸にエチレンオキシドを付加させて合成する、ノニオン系界面活性剤の総称である。付加反応過程で、条件によりリシノール酸のヒドロキシ基とカルボン酸基が反応し、ポリエステルとなり、分子量が１万から２万にもなる、高分子を含む界面活性剤も形成できる。
また、リシノール酸のグリセロールにエチレンオキシドを付加したタイプの界面活性剤も含まれる。
【０２０２】
ポリオキシエチレンヒマシ油エーテル界面活性剤のＨＬＢは、１０．０〜１６．０が好ましく、より好ましくは１１．０〜１５．０である。ＨＬＢが１０．０より小さいと、水溶性が低く、ポリビニルアルコールの水溶液に添加した時、濁りを生じる場合がある。また、ＨＬＢが１６より大きい場合は、親水性が高すぎて、酸素遮断性層の吸湿性が増す場合がある。また、ポリオキシエチレンヒマシ油エーテル界面活性剤の重量平均分子量は、摩擦係数及び溶解性の観点から、８００〜５０００、好ましくは１０００〜３０００である。
【０２０３】
このようなポリオキシエチレンヒマシ油エーテル界面活性剤の具体例としては、竹本油脂（株）製のパイオニンＤ−２２５、パイオニンＤ−２４０−Ｗ、パイオニンＤ−２３０、パイオニンＤ−２３６、パイオニンＤ−２２５−Ｋ、花王（株）製エマノーンＣＨ−２５、エマノーンＣＨ−４０、エマノーンＣＨ−６０等を挙げることができる。
【０２０４】
ポリオキシエチレンヒマシ油エーテル界面活性剤を用いる場合、その添加量は、酸素遮断性層の全固形分中、１．０〜１０質量％が好ましく、より好ましくは２．０〜６．０質量％である。添加量が少なくなると、摩擦係数低下の効果が小さくなる場合がある、一方、添加量が多過ぎると酸素遮断性層の塗布性が劣化し、塗布ムラを生じる場合がある。
【０２０５】
酸素遮断性層における界面活性剤の含有量としては、酸素遮断性層の全固形分中、０．１〜２質量％であることが好ましい。
【０２０６】
＜酸素遮断性層の形成＞
酸素遮断性層は、酸素遮断性層を形成するための塗布液を調製し、該塗布液を前記感光性組成物層上に塗布することにより形成することができる。酸素遮断性層の塗布方法に関しては、逐次に塗設する方法と、一気に重層塗布する方法とを適用できるが、いずれであっても構わない。
【０２０７】
酸素遮断性層の膜厚は、０．０５μｍ以上１．５μｍ以下であることが好ましく、より好ましくは０．１μｍ以上１．０μｍ以下である。
【０２０８】
（フォトマスク及びフォトマスクの製造方法）
本発明のフォトマスクは、既述した本発明のフォトマスクブランクスを用い、フォトマスクブランクスが有する感光性組成物を、画像様に露光した後、現像することで形成した遮光層を有することを特徴とする。
具体的には、既述のフォトマスクブランクスを、近紫外光ないし可視光で画像様露光した後（露光工程）、露光後のフォトマスクブランクスを、現像液を用いて現像することにより感光性組成物層の未露光部を除去する（現像工程）により、画像様の遮光層（露光部）を有するフォトマスクを得ることができる。
【０２０９】
本発明のフォトマスクブランクスを用いて作製されるフォトマスク（本発明のフォトマスク）としては、該フォトマスクブランクスを、３５０ｎｍ以上４５０ｎｍ以下の光を放射するレーザー（より好ましくは、３９０ｎｍ以上４２０ｎｍ以下を放射するレーザー）を用いて画像様露光した後、現像することにより作製されたものが好適な態様である。
【０２１０】
〔露光工程〕
露光工程は、フォトマスクブランクスを、線画像、網点画像、等を有する透明原画を通して画像様に露光するか、デジタルデータによるレーザー光走査等で画像様に露光することにより行うことが好ましい。本発明のフォトマスクブランクスの画像形成には、レーザーによる露光が好適に用いられる。
【０２１１】
露光光源の波長としては、３５０ｎｍから４５０ｎｍの範囲が好ましく、具体的にはＩｎＧａＮ系半導体レーザーが好適である。
【０２１２】
３５０ｎｍ〜４５０ｎｍの範囲の光を放射するレーザーとしては、例えば、以下のものが挙げられる。
【０２１３】
＜ガスレーザー＞
Ａｒイオンレーザー（３６４ｎｍ、３５１ｎｍ）、Ｋｒイオンレーザー（３５６ｎｍ、３５１ｎｍ）、Ｈｅ−Ｃｄレーザー（４４１ｎｍ、３２５ｎｍ）などが挙げられる。
＜固体レーザー＞
Ｎｄ：ＹＡＧ（ＹＶＯ４）とＳＨＧ結晶×２回の組み合わせ（３５５ｎｍ）、Ｃｒ：ＬｉＳＡＦとＳＨＧ結晶の組み合わせ（４３０ｎｍ）などが挙げられる。
＜半導体レーザー系＞
ＫＮｂＯ３リング共振器（４３０ｎｍ）、導波型波長変換素子とＡｌＧａＡｓ、ＩｎＧａＡｓ半導体の組み合わせ（３８０ｎｍ〜４５０ｎｍ）、導波型波長変換素子とＡｌＧａＩｎＰ、ＡｌＧａＡｓ半導体の組み合わせ（３００ｎｍ〜３５０ｎｍ）、ＡｌＧａＩｎＮ（３５０ｎｍ〜４５０ｎｍ）などが挙げられる。
＜その他のレーザー＞
パルスレーザーとして、Ｎ２レーザー（３３７ｎｍ）、ＸｅＦ（３５１ｎｍ）などが挙げられる。
【０２１４】
これらの中でも、特に、ＡｌＧａＩｎＮ半導体レーザー（ＩｎＧａＮ系半導体レーザー４００ｎｍ〜４１０ｎｍ）が、波長特性、コストの面で好適である。
【０２１５】
〔現像工程〕
現像液としては、特公昭５７−７４２７号公報に記載されているような現像液が挙げられ、ケイ酸ナトリウム、ケイ酸カリウム、水酸化ナトリウム、水酸化カリウム、水酸化リチウム、第三リン酸ナトリウム、第二リン酸ナトリウム、第三リン酸アンモニウム、第二リン酸アンモニウム、メタケイ酸ナトリウム、重炭酸ナトリウム、アンモニア水などのような無機アルカリ剤やモノエタノールアミン又はジエタノールアミンなどのような有機アルカリ剤の水溶液が適当である。このようなアルカリ剤は、これを含有するアルカリ性水溶液の濃度が０．１〜１０質量％、好ましくは０．５〜５質量％になるように添加される。
【０２１６】
また、現像液として用いられるアルカリ性水溶液には、必要に応じて界面活性剤やベンジルアルコール、２−フェノキシエタノール、２−ブトキシエタノールのような有機溶媒を少量含むことができる。例えば、米国特許第３３７５１７１号及び同第３６１５４８０号に記載されているものを挙げることができる。さらに、特開昭５０−２６６０１号、同５８−５４３４１号、特公昭５６−３９４６４号、同５６−４２８６０号の各公報に記載されている現像液も優れている。
【０２１７】
特に好ましい現像液としては、特開２００２−２０２６１６公報に記載の非イオン性化合物を含有し、ｐＨが１１．５〜１２．８であり、かつ３〜３０ｍＳ／ｃｍの電導度を有する現像液が挙げられる。
【０２１８】
現像工程において、露光後のフォトマスクブランクスに、現像液を接触させる態様としては、手処理、浸漬処理、及び機械による処理などが挙げられる。
【０２１９】
手処理としては、例えば、スポンジや脱脂綿に充分現像液を含ませ、全体を擦りながら処理し、処理終了後は充分に水洗する態様が挙げられる。
【０２２０】
浸漬処理としては、例えば、露光後のフォトマスクブランクスを、現像液の入ったバットや深タンクに浸して撹拌した後、脱脂綿やスポンジなどで擦りながら充分に水洗する方法が挙げられる。浸漬時間は、約６０秒であることが好ましい。
【０２２１】
機械処理には、自動現像機を用いることができる。自動現像機を用いる場合としては、例えば、現像槽に仕込んだ現像液をポンプで汲み上げて、露光後のフォトマスクブランクスにスプレーノズルから吹き付けて処理する方式、現像液が満たされた槽中に液中ガイドロールなどによって、露光後のフォトマスクブランクスを浸漬搬送させて処理する方式、実質的に未使用の現像液を、一枚毎の露光後のフォトマスクブランクスに必要な分だけ供給して処理するいわゆる使い捨て処理方式のいずれの方式も適用できる。どの方式においても、高圧洗浄、ブラシやモルトンなどの機構があるものがより好ましい。また、レーザー露光部と自動現像機部分とが一体に組み込まれた装置を利用することもできる。
【０２２２】
また、現像する際における現像液の温度としては、２０℃〜３５℃の範囲が好ましく、２５℃〜３０℃の範囲がより好ましい。
【０２２３】
〔その他の工程〕
また、フォトマスクブランクスに対しては、必要に応じて、露光前、露光中、露光から現像までの間に、全面に加熱処理を施してもよい。加熱処理を施すことにより、感光性組成物層中の画像形成反応が促進され、感度の向上、感度の安定化といった利点が生じ得る。さらに、画像強度の向上を目的として、現像後の画像に対し、全面後加熱もしくは、全面露光を行うことも有効である。
【０２２４】
通常、現像前の加熱は１５０℃以下の穏和な条件で行うことが好ましい。一方、現像後の加熱には非常に強い条件を利用することができる。通常は１５０℃〜５００℃の範囲加熱処理を行う。
【０２２５】
また、フォトマスクブランクスに対する画像形成後においては、画像上に熱硬化型のエポキシ樹脂等の保護膜を設けてもよい。画像上に保護膜を設けることにより、更に膜強度を向上させることもできる。
【０２２６】
以上のようにして、本発明のフォトマスクブランクスを用いてフォトマスクが得られる。
【０２２７】
本発明のフォトマスクにおける遮光層の膜厚は、０．８μｍ以上２．０μｍ以下であることが好ましく、０．８μｍ以上１．８μｍ以下がより好ましい。
また、本発明のフォトマスクにおける遮光層は、３６５ｎｍにおける光学濃度（Ｏ．Ｄ．）が３．５以上であることが好ましく、４．０がより好ましい。
本発明のフォトマスクにおける遮光層の最も好適な態様は、遮光層の膜厚及び３６５ｎｍにおけるＯ．Ｄ．の双方が、上記の範囲を満たす態様である。
【０２２８】
また、本発明のフォトマスクブランクスは高解像度の画像形成が可能であるために、微細な線幅の画像をエッジ直線性が良好な状態で形成することができる。このようなフォトマスクブランクスを用いて形成されるフォトマスクの好適な態様の一つは、遮光層におけるラインアンドスペース（Ｌ／Ｓ）の線幅が、好ましくは０．１μｍ以上３０μｍ以下である態様である。形成されるＬ／Ｓは、より好ましくは０．１μｍ以上２５μｍ以下、さらに好ましくは０．１μｍ以上２０μｍ以下のものであり、前記本発明のフォトマスクブランクスにより、このような微細な線幅のＬ／Ｓを有する遮光層の形成が可能となった。
【０２２９】
なお、得られたフォトマスクに欠陥がある場合には、以下のようにして欠陥修正を行うことができる。
【０２３０】
ここで、フォトマスクの欠陥とは、黒部の場合には、主として黒部の白抜け部分、例えば、ピンホールのような光を透過する欠陥を意味する。また、白部の場合には、例えば、本来白部となるべき部分の透明基材上に異物や感光性組成物層が付着して光透過率が低下する欠陥をいう。黒部の白抜け部分が発生した場合には、感光性組成物層用塗布液（感光性組成物）を欠陥周辺部に塗布した後、例えば、ＨｅＣｄレーザーで露光、現像を行い不要の感光性組成物層を除去することにより欠陥を修正することができる。また、ＨｅＣｄレーザーで露光、現像する替わりに、ＹＡＧレーザーで不要部分をアブレーションにより除去することも可能である。一方、白部の欠陥の場合には、ＹＡＧレーザーなどでアブレーションにより除去可能である。この場合、Ｅｍマスクとは異なり、白部には感光性組成物層などの有機物成分は無いため、レーザーアブレーションに伴う、新たな欠陥の発生は一切生じない。
【０２３１】
本発明のフォトマスクブランクスを用いることで、簡便な工程で、且つ高歩留まりにフォトマスクを得ることができる。更に、フォトマスクの欠陥修正も容易であり、安価にフォトマスクを作製できる。
【０２３２】
本発明のフォトマスクブランクスを用いて得られたフォトマスクは、ＰＤＰ、ＦＥＤ、ＬＣＤ等のフラットパネルディスプレイ、ＣＲＴ用シャドーマスク、印刷配線版、半導体等の分野におけるフォトリソ工程において好適に用いることができる。
本発明で用いるフォトマスクを、紫外感光性のレジストのパターニング用に用いる際には、超高圧水銀灯などの紫外線露光機にバンドパスフィルターを組み入れて、露光波長を選択することも可能である。
【実施例】
【０２３３】
以下に実施例を示し本発明をさらに具体的に説明するが、本発明はこれらの実施例により限定されるものではない。
【０２３４】
実施例
１．フォトマスクブランクスの作製
（感光性組成物層の形成）
ガラス基板（１０ｃｍ×１０ｃｍ、厚み１．０ｍｍ）上に、下記組成の高感度光重合性組成物Ｐ−１を乾燥塗布質量が１．４ｇ／ｍ２となるように塗布し、１００℃で１分間乾燥させ、感光性組成物層を形成した。乾燥後の厚みは、１．５μｍであった。
【０２３５】
＜光重合性組成物Ｐ−１＞
・カーボンラック分散液                                        １６．０質量部
（オリエンタル化成製、３０質量％メチルエチルケトン溶液）
・エチレン性不飽和基を有する化合物（Ａ−１）                  ４．２質量部
・線状有機高分子重合体（Ｂ−１）                              ３．６質量部
・増感剤（表２に示す）                                        ０．２１質量部
・重合開始剤（表２に示す）                                    ０．８１質量部
・連鎖移動剤（Ｅ−１）                                        ０．３質量部
・フッ素系ノニオン界面活性剤                                  ０．０５質量部
（メガファックＦ７８０、大日本インキ化学工業（株）製）
・メチルエチルケトン                                          ５８質量部
・プロピレングリコールモノメチルエーテルアセテート            ５３質量部
【０２３６】
【表２】
2010085633.tif 000042
【０２３７】
実施例及び比較例の感光性組成物層用塗布液組成物の調製に用いた化合物を以下に示す。
【０２３８】
【化４０】
2010085633.tif 000043
2010085633.tif 000044
【０２３９】
【化４１】
2010085633.tif 000045
【０２４０】
ＣＧＩ７４６０：チバジャパン（株）製の市販の有機硼素酸塩系光重合開始剤。
イルガキュア７８４：チバジャパン（株）の市販の製チタノセン系光重合開始剤。
イルガキュア９０７：チバジャパン（株）製の市販のアミノアルキルフェノン系光重合開始剤。
【０２４１】
（酸素遮断層の形成）
この感光性組成物層上に、下記の酸素遮断層塗布液を塗布し、１００℃で２分間乾燥して酸素遮断層を形成した。酸素遮断性層の膜厚（μｍ）を、「ＳＵＲＦＣＯＭ１３０Ａ、東京精密（株）製」にて直接膜厚測定したところ０．２μｍであった。また、前記の方法によりこの酸素遮断性層の酸素透過係数を測定したところ、７０ｍＬ／ｍ２・ｄａｙ・ａｔｍであった。
【０２４２】
＜酸素遮断層塗布液＞
・水                                                          ８７ｇ
・ＰＶＡ−４０５                                                ６ｇ
・ＰＶＰ−Ｋ３０                                                ６ｇ
・ＥＭＡＬＥＸ７１０（日本エマルジョン（株）製、界面活性剤）    １ｇ
【０２４３】
以上のようにして、実施例１〜８、及び比較例１〜５のフォトマスクブランクスを得た。
【０２４４】
２．フォトマスクブランクスの評価
（１）感度評価
以上のようにして得られた実施例及び比較例の各フォトマスクブランクス（１０×１０ｃｍ）を、レーザープロッターとして、ＶＩＯＬＤ（大日本スクリーン製造（株）製）（レーザー出力３５０ｍＷ、光源は４０５ｎｍバイオレットレーザー）により露光した。次いで、露光後の各フォトマスクブランクスを、下記組成のアルカリ現像液１Ｌに３０℃、１５秒間浸漬して現像、水洗した後、乾燥した。更に、１８０℃で３０分加熱処理を行い、所望のフォトマスクを得た。露光感度は、露光量を変えてテストし、フォトマスクのライン／スペース２０μｍ／２０μｍが再現される際の露光量を最適露光量と定めて評価した。
結果を表３に示す。
なお、現像、加熱処理後のフォトマスクの３６５ｎｍにおける吸光度は、約４．０であった。
【０２４５】
＜アルカリ現像液組成＞
下記組成からなるｐＨ１１．９５の水溶液
・水酸化カリウム                                              ０．２ｇ
・１Ｋケイ酸カリウム                                          ２．４ｇ
（ＳｉＯ２／Ｋ２Ｏ＝１．９）
・下記化合物                                                  ５．０ｇ
【０２４６】
【化４２】
2010085633.tif 000046
【０２４７】
・エチレンジアミンテトラ酢酸・４Ｎａ塩                        ０．１ｇ
・水                                                          ９１．３ｇ
【０２４８】
（２）解像度測定、画像エッジ部直線性評価
実施例及び比較例の各フォトマスクブランクス（１０×１０ｃｍ）を、レーザープロッターとして、ＶＩＯＬＤ（大日本スクリーン製造（株）製）（レーザー出力３５０ｍＷ、光源は４０５ｎｍバイオレットレーザー）により露光した。次いで、露光後の各フォトマスクブランクスを、下記組成のアルカリ現像液１Ｌに３０℃、１５秒間浸漬して現像、水洗した後、乾燥した。更に、１８０℃で３０分加熱処理を行い、所望のフォトマスクを得た。解像度は４，６，８、１０、１５、２０、２５，３０μｍのライン／スペースを描画し、再現できているうちで最も細い線の値とした。加えて３０μｍのラインのエッジ部を（株）キーエンス社製マイクロスコープにて撮影し、エッジ部の直線性のバラツキを標準偏差σで表した。σ値が小さいほど直線性に優れていることを表す。
【０２４９】
（３）保存安定性評価
実施例及び比較例の各フォトマスクブランクスを、高温条件下（６０℃）で３日間保存した後に、前記（１）における感度評価と同様にして、ライン／スペース１０μｍ／１０μｍが再現される際の露光量を求めた。前記（１）の感度評価の結果として示される初期の最適露光量（Ｘ０）と、３日間保存後の露光量（Ｘ３）との差（Ｘ０−Ｘ３）の値が小さく、下記式で示す露光量変化率（％）が１０％以内であれば保存安定性が良好であると評価する。結果を表３に示した。
露光量変化率（％）＝（Ｘ０−Ｘ３）／Ｘ０×１００
【０２５０】
【表３】
2010085633.tif 000047
【０２５１】
上記表２より実施例記載の水準は、最適露光事の解像度、直線性に優れ、保存安定性も良好であることがわかる。